(57)【特許請求の範囲】
【請求項１】
３８０〜７００ｎｍの波長における最大吸収ピーク波長が６００〜７００ｎｍである着色剤（Ａ）、３８０〜７００ｎｍの波長における最大吸収ピーク波長が３８０〜４４０ｎｍであり、且つ４５０ｎｍにおける吸光度が最大吸収ピーク強度の２０％以下である着色剤（Ｂ）、アルカリ可溶性バインダー（Ｃ）、重合性化合物（Ｄ）、および光重合開始剤（Ｅ）を含有するカラーフィルタ用青色感光性組成物。
【請求項２】
前記着色剤（Ａ）が、フタロシアニン顔料である請求項１に記載のカラーフィルタ用青色感光性組成物。
【請求項３】
前記着色剤（Ｂ）が、下記一般式（１）〜一般式（３）のいずれかで表される化合物から選択される１種以上である請求項１または請求項２に記載のカラーフィルタ用青色感光性組成物。
【化１】
0005301596.tif 000009
一般式（１）中、Ｒ１〜Ｒ８は、それぞれ独立に、水素原子、炭素数１〜１２のアルキル基、炭素数６〜２０のアリール基、炭素数１〜１２のアルコキシ基、炭素数６〜２０のアリールオキシ基、炭素数２〜１２のヘテロ環基、ハロゲン原子、炭素数１〜１２のアルキルチオ基、炭素数６〜２０のアリールチオ基、炭素数１〜１２のスルファモイル基、または炭素数１〜１２のカルバモイル基を表す。Ｒ１〜Ｒ４から選択されたいずれか２個の置換基、およびＲ５〜Ｒ８から選択されたいずれか２個の置換基は、それぞれ独立に互いに結合し、ベンゾ縮環、またはヘテロ縮環を形成してもよい。Ｒ９及びＲ１０はそれぞれ独立に水素原子、炭素数１〜１２のアルキル基、または炭素数６〜２０のアリール基を表す。Ｘ１及びＸ２はそれぞれ独立に酸素原子、硫黄原子、またはアルキル基により置換された窒素原子を表し、Ｚ−は１価の対アニオンを表す。
一般式（２）中、Ｒ１１〜Ｒ１４は、それぞれ独立に、水素原子、炭素数１〜１２のアルキル基、炭素数６〜２０のアリール基、炭素数１〜１２のアルコキシ基、炭素数６〜２０のアリールオキシ基、炭素数２〜１２のヘテロ環基、ハロゲン原子、炭素数１〜１２のアルキルチオ基、炭素数６〜２０のアリールチオ基、炭素数１〜１２のスルファモイル基、または炭素数１〜１２のカルバモイル基を表し、Ｒ１１〜Ｒ１４は互いに結合し、ベンゾ縮環、またはヘテロ縮環を形成してもよい。Ｒ１５及びＲ１６はそれぞれ独立に水素原子、炭素数１〜１２のアルキル基、または炭素数６〜２０のアリール基を表す。Ｘ３〜Ｘ６はそれぞれ独立に酸素原子、硫黄原子、またはアルキル基により置換された窒素原子を表す。
一般式（３）中、Ｒ１７は２，４，６−トリメチルアリールアミノ基、またはヘキシルアミノ基を表し、Ｒ１８はアルキルアミノ基、またはアリールアミノ基を表し、Ｒ１９は水素原子、シアノ基、またはカルバモイル基を表し、Ｒ２０はメチル基を表し、Ｒ２１〜Ｒ２３はそれぞれ独立に、水素原子、炭素数１〜１２のアルキル基、炭素数６〜２０のアリール基、または炭素数２〜２０のヘテロ環基を表す。
【請求項４】
請求項１〜請求項３のいずれか１項に記載のカラーフィルタ用青色感光性組成物から形成される青色の画素パターンを具備するカラーフィルタ。
【請求項５】
請求項１〜請求項３のいずれか１項に記載のカラーフィルタ用青色感光性組成物を基板上に付与して青色感光性組成物層を形成する工程と、前記青色感光性組成物層をパターン状に露光した後、未硬化部を現像液で現像除去して青色の画素パターンを形成する工程と、を含むカラーフィルタの製造方法。
【請求項６】
請求項４に記載のカラーフィルタを具備してなる液晶表示装置。
【請求項７】
請求項４に記載のカラーフィルタと、４３０ｎｍ〜４７０ｎｍの範囲内に発光強度のピーク波長を有するＬＥＤバックライトとを少なくとも備える液晶表示装置。
【請求項８】
請求項４に記載のカラーフィルタを具備してなる有機ＥＬ表示装置。
【発明の詳細な説明】
【技術分野】
【０００１】
本発明は、カラーフィルタ用の青色感光性組成物に関し、該青色感光性組成物を用いてなるカラーフィルタ、カラーフィルタの製造方法、並びに該カラーフィルタを具備する液晶表示装置、及び有機ＥＬ表示装置に関する。
【背景技術】
【０００２】
従来、携帯電話、モバイルゲーム機、ＰＤＡ等小型の液晶表示装置、有機ＥＬ表示装置では、二次電池や乾電池等の電気容量制限のあるバックライト光源の使用が必須であったため、これらの表示装置に使用されるカラーフィルタの色材としては、輝度が高く、バックライトの輝線をよく透過させて色表示できる着色剤が有利に使用されてきた。
近年、液晶表示装置、有機ＥＬ表示装置の大型化が、パーソナルコンピュータの表示モニター、テレビ等の用途で進み、これらの表示装置では、色再現性が重視されている。そのためカラーフィルタの着色剤には、従来からの輝度向上に加え、より高度な画質、すなわち、色純度、コントラストの向上が求められている。
【０００３】
上記要求に対して、顔料の粒子径をより微細化した顔料組成物に、更にアルカリ可溶性樹脂、重合性化合物、光重合開始剤およびその他の成分を加えて青色感光性組成物とし、これを用いてフォトリソ法などにより、ガラス等の透明基板上に赤色、緑色、青色等の着色パターンが形成されたカラーフィルタが開発され、実用化されている。
一方、色再現性の向上、消費電力の低減などのために、従来の冷陰極蛍光管（ＣＣＦＬ）に換えて、発光ダイオード（ＬＥＤ）をバックライトの光源に採用する開発が進んでいる。ＬＥＤ光源はＣＣＦＬ光源に比べて、応答性に優れ、また水銀を使用しないことによる環境にも優れるといった長所がある。
【０００４】
このようなＬＥＤ光源として、例えば青色ＬＥＤとＹＡＧ系蛍光体を組合わせて混色させた白色ＬＥＤ（例えば、特許文献１、２参照。）など、種々の蛍光体を用いて種々の色を発光するＬＥＤ光源が開発されている。
このようなＬＥＤの開発においても、色再現性の向上、消費電力の低減のための高輝度が求められているが、白色ＬＥＤにマッチングした色相を有するカラーフィルタの開発は十分でないのが現状である。
【０００５】
青色画素を形成する青色感光性組成物の着色剤としては、Ｃ．Ｉ．ピグメントブルー１５：６等のフタロシアニン顔料が知られており、調色のためにＣ．Ｉ．ピグメントバイオレット２３等の紫色の着色剤をＣ．Ｉ．ピグメントブルー１５：６等に併用することが知られている（例えば、特許文献３参照。）。
さらに、青色顔料に黄色顔料、赤色顔料、または黒色顔料を併用することも知られている（例えば、特許文献４、５参照）。
しかしながら、これらの公知の着色剤では、２種以上を併用しても、好ましい色相が得られず、これらの公知の着色剤を用いて得られた青色画素は、白色ＬＥＤを用いたバックライトとの組み合わせでは色再現性を高めることができず良好なカラー画像を得ることができないものであり、好ましい色相と輝度とを有するカラーフィルタを提供しうる青色感光性組成物が待ち望まれていた。
【先行技術文献】
【特許文献】
【０００６】
【特許文献１】特開２００９−１９２６６２号公報
【特許文献２】特開２０１０−１４５７３２号公報
【特許文献３】特開２００１−１６４１４２号公報
【特許文献４】特開２００４−２７９６１７号公報
【特許文献５】特開２００９−１０９８０３号公報
【発明の概要】
【発明が解決しようとする課題】
【０００７】
本発明は上記した問題に鑑みてなされたものであり、本発明の課題とするところは、白色ＬＥＤ光源に対しても、色相が良好で高い輝度を有する青色画素を形成しうるカラーフィルタ用青色感光性組成物を提供することである。また、本発明の他の課題は、前記青色感光性組成物を用いて得られた、色特性の良好なカラーフィルタ、該カラーフィルタの製造方法、並びに該カラーフィルタを具備する液晶表示装置及び有機ＥＬ表示装置を提供することである。
【課題を解決するための手段】
【０００８】
本発明者らは、上記課題を解決すべく鋭意検討した結果、下記の手段により、上記課題が解決されることを見出し本発明に到達した。
＜１＞  ３８０〜７００ｎｍの波長における最大吸収ピーク波長が６００〜７００ｎｍである着色剤（Ａ）、３８０〜７００ｎｍの波長における最大吸収ピーク波長が３８０〜４４０ｎｍであり、且つ４５０ｎｍにおける吸光度が最大吸収ピーク強度の２０％以下である着色剤（Ｂ）、アルカリ可溶性バインダー（Ｃ）、重合性化合物（Ｄ）、および光重合開始剤（Ｅ）を含有するカラーフィルタ用青色感光性組成物。
【０００９】
＜２＞  前記着色剤（Ａ）が、フタロシアニン顔料である＜１＞に記載のカラーフィルタ用青色感光性組成物。
【００１０】
＜３＞  前記着色剤（Ｂ）が、下記一般式（１）〜一般式（３）のいずれかで表される化合物から選択される１種以上である＜１＞または＜２＞に記載のカラーフィルタ用青色感光性組成物。
【００１１】
【化１】
0005301596.tif 000002
【００１２】
一般式（１）中、Ｒ１〜Ｒ８は、それぞれ独立に、水素原子、炭素数１〜１２のアルキル基、炭素数６〜２０のアリール基、炭素数１〜１２のアルコキシ基、炭素数６〜２０のアリールオキシ基、炭素数２〜１２のヘテロ環基、ハロゲン原子、炭素数１〜１２のアルキルチオ基、炭素数６〜２０のアリールチオ基、炭素数１〜１２のスルファモイル基、または炭素数１〜１２のカルバモイル基を表す。Ｒ１〜Ｒ４から選択されたいずれか２個の置換基、およびＲ５〜Ｒ８から選択されたいずれか２個の置換基は、それぞれ独立に互いに結合し、ベンゾ縮環、またはヘテロ縮環を形成してもよい。Ｒ９及びＲ１０はそれぞれ独立に水素原子、炭素数１〜１２のアルキル基、または炭素数６〜２０のアリール基を表す。Ｘ１及びＸ２はそれぞれ独立に酸素原子、硫黄原子、またはアルキル基により置換された窒素原子を表し、Ｚ−は１価の対アニオンを表す。
【００１３】
一般式（２）中、Ｒ１１〜Ｒ１４は、それぞれ独立に、水素原子、炭素数１〜１２のアルキル基、炭素数６〜２０のアリール基、炭素数１〜１２のアルコキシ基、炭素数６〜２０のアリールオキシ基、炭素数２〜１２のヘテロ環基、ハロゲン原子、炭素数１〜１２のアルキルチオ基、炭素数６〜２０のアリールチオ基、炭素数１〜１２のスルファモイル基、または炭素数１〜１２のカルバモイル基、を表し、Ｒ１１〜Ｒ１４は互いに結合し、ベンゾ縮環、またはヘテロ縮環を形成してもよい。Ｒ１５及びＲ１６はそれぞれ独立に水素原子、炭素数１〜１２のアルキル基、または炭素数６〜２０のアリール基を表す。Ｘ３〜Ｘ６はそれぞれ独立に酸素原子、硫黄原子、またはアルキル基により置換された窒素原子を表す。
【００１４】
一般式（３）中、Ｒ１７は２，４，６−トリメチルアリールアミノ基、またはヘキシルアミノ基を表し、Ｒ１８はアルキルアミノ基、またはアリールアミノ基を表し、Ｒ１９は水素原子、シアノ基、またはカルバモイル基を表し、Ｒ２０はメチル基を表し、Ｒ２１〜Ｒ２３はそれぞれ独立に、水素原子、炭素数１〜１２のアルキル基、炭素数６〜２０のアリール基、または炭素数２〜２０のヘテロ環基を表す。
【００１５】
＜４＞  ＜１＞〜＜３＞のいずれか１項に記載のカラーフィルタ用青色感光性組成物から形成される青色の画素パターンを具備するカラーフィルタ。
【００１６】
＜５＞  ＜１＞〜＜３＞のいずれか１項に記載のカラーフィルタ用青色感光性組成物を基板上に付与して青色感光性組成物層を形成する工程と、前記青色感光性組成物層をパターン状に露光した後、未硬化部を現像液で現像除去して青色の画素パターンを形成する工程と、を含むカラーフィルタの製造方法。
【００１７】
＜６＞  ＜４＞に記載のカラーフィルタを具備してなる液晶表示装置。
＜７＞  ＜４＞に記載のカラーフィルタと、４３０ｎｍ〜４７０ｎｍの範囲内に発光強度のピーク波長を有するＬＥＤバックライトとを少なくとも備える液晶表示装置。
＜８＞  ＜４＞に記載のカラーフィルタを具備してなる有機ＥＬ表示装置。
【００１８】
本発明においては、３８０〜７００ｎｍの波長における最大吸収ピーク波長が６００〜７００ｎｍである着色剤（Ａ）と、３８０〜７００ｎｍの波長における最大吸収ピーク波長が３８０〜４４０ｎｍであり、４５０ｎｍの吸光度が最大吸収ピーク強度の２０％以下である着色剤（Ｂ）とを、青色感光性組成物の着色剤として含むことを特徴とする。このため、本発明の青色感光性組成物から得られた青色画素の透過スペクトルは、Ｃ．Ｉ．ピグメントブルー１５、１５：１、１５：３、及び１５：６等とＣ．Ｉ．ピグメントイエロー１３８、１３９、１５０、及び１８５等とを含んで構成される公知の青色感光性組成物から得られた青色画素の透過スペクトルに比べて４００ｎｍ〜４３０ｎｍの透過率を小さくすることができる。これによって、バックライトに含まれる紫色光の透過を抑えることができるものと考えられる。バックライトからの光が、本発明の青色感光性組成物から得られた青色画素を透過すると、紫色の混色が小さくなるので鮮明な青色にすることができ、良好な色相が得られるとともに、輝度も向上したものと思われる。
この効果は、特に着色剤（Ａ）としてフタロシアニン顔料、着色剤（Ｂ）として、一般式（１）〜一般式（３）のいずれかで表される化合物を用いたときに顕著であり、４３０ｎｍ〜４７０ｎｍの範囲内に発光強度のピーク波長を少なくとも有するＬＥＤバックライトに対して、良好な色相が得られるとともに、輝度も向上するという効果を発揮したものと考えられる。
【発明の効果】
【００１９】
本発明によれば、白色ＬＥＤ光源に対しても、色相が良好で高い輝度を有する青色画素を形成しうるカラーフィルタ用青色感光性組成物を提供することができる。また、前記青色感光性組成物を用いて得られた、色特性の良好なカラーフィルタ、該カラーフィルタの製造方法、並びに該カラーフィルタを具備する液晶表示装置及び有機ＥＬ表示装置を提供することができる。
【発明を実施するための形態】
【００２０】
以下、本発明の青色感光性組成物、該青色感光性組成物を用いたカラーフィルタ、カラーフィルタの製造方法、及び該カラーフィルタを用いた液晶表示装置について詳細に説明する。
【００２１】
＜青色感光性組成物＞
本発明の青色感光性組成物は少なくとも、３８０〜７００ｎｍの波長における最大吸収ピーク波長が６００〜７００ｎｍである着色剤（Ａ）、３８０〜７００ｎｍの波長における最大吸収ピーク波長が３８０〜４４０ｎｍであり、４５０ｎｍの吸光度が最大吸収ピーク強度の２０％以下である着色剤（Ｂ）、アルカリ可溶性バインダー（Ｃ）、重合性化合物（Ｄ）、および光重合開始剤（Ｅ）を含有することを特徴とする。
以下、本発明の青色感光性組成物に含有される各成分について記述する。
【００２２】
＜３８０〜７００ｎｍの波長における最大吸収ピーク波長が６００〜７００ｎｍである着色剤（Ａ）＞
本発明の青色感光性組成物は、３８０〜７００ｎｍの波長における最大吸収ピーク波長が６００〜７００ｎｍである着色剤（Ａ）（以下、適宜「特定着色剤（Ａ）」と称する。）を含有する。
特定着色剤（Ａ）は、３８０〜７００ｎｍの波長における最大吸収ピーク波長が６００〜７００ｎｍの範囲にあれば、どのような着色剤であってもよい。
特定着色剤（Ａ）は、顔料であっても染料であってもよい。
本発明における着色剤の色特性である最大吸収ピーク波長、吸光度は、次のような試料を作製し、測定する。着色剤を、濃度が溶媒の総量に対して、０．１質量％となるように可溶溶媒（例えば、プロピレングリコールモノメチルエーテルアセテート）で溶解する。次いで、紫外可視分光光度計（例えば（株）島津製作所製ＭｕｌｔｉＳｐｅｃ−１５００など）を用いて、得られた溶液の吸収スペクトルを測定し、これにより最大吸収ピーク波長、吸光度が得られる。
【００２３】
特定着色剤（Ａ）の具体例としては、フタロシアニン顔料、トリアリールメタン顔料、アントラキノン顔料などの顔料、スクアリリウム染料、シアニン染料、ジピロメテン染料、フタロシアニン染料、トリアリールメタン染料、アントラキノン染料などの染料を挙げることができる。
本発明では、特に輝度が高く、堅牢性に優れるという観点から、分子内に金属を含有するフタロシアニン顔料を用いることが望ましい。
金属としては、色材の安定性を保持できるものであれば特に限定されないが、銅、アルミニウム、チタン、コバルト、ニッケル、亜鉛、錫、鉛等が好ましく、銅、アルミニウム、亜鉛を含有するものが好ましい。
【００２４】
上記フタロシアニン顔料は、フタロシアニン骨格に置換基を有していてもよい。置換基としては、スルホン酸基、スルホンアミド基、フェニル基、クロロ基、ブロモ基等が挙げられ、置換基の数としては、１個〜８個である。
【００２５】
本発明の特定着色剤（Ａ）としては、好ましくはＣ．Ｉ．ピグメントブルー１５、Ｃ．Ｉ．ピグメントブルー１５：１、ピグメントブルー１５：２、ピグメントブルー１５：３、ピグメントブルー１５：６などが挙げられ、特に好ましくは、ピグメントブルー１５：６である。
フタロシアニン骨格を有する着色剤は２種以上を併用してもよい。
【００２６】
以下、特定着色剤（Ａ）の好ましい態様であるフタロシアニン顔料を説明する。
特定着色剤（Ａ）におけるフタロシアニン顔料の平均一次粒子径は、１０ｎｍ〜１００ｎｍの範囲が好ましく、１０ｎｍ〜７０ｎｍの範囲がより好ましい。この範囲の平均一次粒子径のフタロシアニン顔料を用いることにより、分散性安定性や着色力に優れ、かつ、輝度が高く、コントラストの高いカラーフィルタ用青色感光性組成物を得ることができる。
【００２７】
なお、本発明における平均一次粒子径とは、透過型電子顕微鏡で視野内の粒子を撮影し、二次元画像上の、凝集体を構成するフタロシアニン顔料の一次粒子の１００個につき、その長い方の径（長径）と短い方の径（短径）の平均値を各々求め、それを平均した値である。
【００２８】
本発明のフタロシアニン顔料の一次粒子は、更に縦横のアスペクト比が１〜３の範囲であると、各用途分野において粘度特性が向上し、流動性がより高くなる。アスペクト比を求めるには、前記した様な、一次粒子の平均粒子径を求める場合と同様に、透過型電子顕微鏡または走査型電子顕微鏡で視野内の粒子を撮影する。そして、二次元画像上の、凝集体を構成する一次粒子の１００個につき長い方の径（長径）と、短い方の径（短径）の平均値を求め、これらの値を用いて算出する。
【００２９】
平均一次粒子径が１０ｎｍ〜１００ｎｍの範囲であるフタロシアニン顔料を得るにあたっては、いずれの方法で微粒子化されたものでもよいが、容易に結晶成長を抑制でき、かつ平均一次粒子径の比較的小さい顔料粒子が得られる点で、ソルベントソルトミリング処理を採用するのが好ましい。
【００３０】
このソルベントソルトミリングとは、フタロシアニン顔料と、無機塩と、有機溶剤とを混練摩砕することを意味する。粒子径の大きいフタロシアニン系顔料は乾式摩砕してからソルベントソルトミリングを行ってもよい。具体的には、フタロシアニン顔料と、無機塩と、それを溶解しない有機溶剤とを混練機に仕込み、その中で混練摩砕を行う。この際の混練機としては、例えばニーダーやミックスマーラー等が使用できる。
【００３１】
上記無機塩としては、水溶性無機塩が好適に使用でき、例えば塩化ナトリウム、塩化カリウム、硫酸ナトリウム等の無機塩を用いることが好ましい。また、平均粒子径０．５〜５０μｍの無機塩を用いることがより好ましい。この様な無機塩は、通常の無機塩を微粉砕することにより容易に得られる。
【００３２】
平均一次粒子径が１０ｎｍ〜１００ｎｍの範囲であるフタロシアニン顔料を得るに当たっては、ソルベントソルトミリングにおけるフタロシアニン顔料の使用量に対する無機塩使用量の比率を高くするのが好ましい。即ち当該無機塩の使用量は、質量換算でフタロシアニン顔料１部に対して５〜２０部とするのが好ましく、７〜１５部とするのがより好ましい。
【００３３】
有機溶剤としては、結晶成長を抑制し得る有機溶剤を使用することが好ましく、このような有機溶剤としては水溶性有機溶剤が好適に使用でき、例えばジエチレングリコール、グリセリン、エチレングリコール、プロピレングリコール、液体ポリエチレングルコール、液体ポリプロピレングリコール、２−（メトキシメトキシ）エタノール、２−ブトキシエタノール、２ー（イソペンチルオキシ）エタノール、２−（ヘキシルオキシ）エタノール、ジエチレングリコールモノメチルエーテル、ジエチレングルコールモノエチルエーテル、ジエチレングリコールモノブチルエーテル、トリエチレングリコール、トリエチレングリコールモノメチルエーテル、１−メトキシ−２−プロパノール、１−エトキシ−２−プロパノール、ジプロピレングリコール、ジプロピレングリコールモノメチルエーテル、ジプロピレングリコールモノメチルエーテル、ジプロピレングリコール等を用いることができる。
【００３４】
この際の水溶性有機溶剤の使用量は、特に限定されるものではないが、質量換算でフタロシアニン顔料１部に対して０．０１〜５部、０．８〜２部が好ましい。
【００３５】
ソルベントソルトミリング時の温度は、３０〜１５０℃が好ましく、８０〜１００℃がより好ましい。ソルベントソルトミリングの時間は、５〜２０時間が好ましく、８〜１８時間がより好ましい。
【００３６】
こうして、フタロシアニン顔料、無機塩、および有機溶剤を主成分として含む混合物が得られるが、この混合物から有機溶剤と無機塩を除去し、必要に応じてフタロシアニン顔料を主体とする固形物を洗浄、濾過、乾燥、粉砕等をすることにより、微細なフタロシアニン顔料の粉体を得ることができる。
【００３７】
洗浄としては、水洗、湯洗のいずれも採用できる。洗浄回数は、１〜５回の範囲で繰り返すこともできる。水溶性無機塩及び水溶性有機溶剤を用いた前記混合物の場合は、水洗することで容易に有機溶剤と無機塩を除去することができる。
【００３８】
上記した濾別、洗浄後の乾燥としては、例えば、乾燥機に設置した加熱源による８０〜１２０℃の加熱等により、顔料の脱水及び／又は脱溶剤をする回分式あるいは連続式の乾燥等が挙げられ、乾燥機としては一般に箱型乾燥機、バンド乾燥機、スプレードライアー等がある。また、乾燥後の粉砕は、比表面積を大きくしたり、一次粒子の平均粒子径を小さくしたりするための操作ではなく、例えば箱型乾燥機、バンド乾燥機を用いた乾燥の場合の様に顔料がランプ状等のとなった際に顔料を解して粉体化するために行うものであり、例えば、乳鉢、ハンマーミル、ディスクミル、ピンミル、ジェットミル等による粉砕等が挙げられる。
【００３９】
本発明のフタロシアニン顔料は、例えば上述の方法によって得ることができるが、一般に流通する顔料あるいは顔料分散液を用いることも可能である。
【００４０】
このようにして得られたフタロシアニン顔料は、一次粒子の凝集力が弱く、より解れやすい性質を持つため、カバーリングパワーが大きくなり、高コントラストの着色皮膜の作製が容易になる。
【００４１】
＜３８０〜７００ｎｍの波長における最大吸収ピーク波長が３８０〜４４０ｎｍであり、４５０ｎｍの吸光度が最大吸収ピーク強度の２０％以下である着色剤（Ｂ）＞
本発明の青色感光性組成物は、３８０〜７００ｎｍの波長における最大吸収ピーク波長が３８０〜４４０ｎｍであり、４５０ｎｍの吸光度が最大吸収ピーク強度の２０％以下である着色剤（Ｂ）（以下、適宜「特定着色剤（Ｂ）」と称する。）を含有する。
特定着色剤（Ｂ）は、３８０〜７００ｎｍの波長における最大吸収ピーク波長が３８０〜４４０ｎｍの範囲にあり、且つ４５０ｎｍにおける吸光度が最大吸収ピーク強度の２０％以下であれば、どのような着色剤であってもよく、顔料であっても染料であってもよい。
【００４２】
特定着色剤（Ｂ）の染料の例としては、たとえば、アゾ染料、ヘテリルアゾ染料、ゼロメチン染料、シアニン染料、メロシアニン染料、モノメチン染料、ヘテリルアゾ染料などのうち、３８０〜７００ｎｍの波長における最大吸収ピーク波長が３８０〜４４０ｎｍであり、４５０ｎｍの吸光度が最大吸収ピーク強度の２０％以下であるものが使用可能である。
【００４３】
これらの特定着色剤（Ｂ）として好ましいものは、下記一般式（１）〜一般式（３）で表される化合物である染料である。
【００４４】
【化２】
0005301596.tif 000003
【００４５】
一般式（１）中、Ｒ１〜Ｒ８は、それぞれ独立に、水素原子、炭素数１〜１２のアルキル基、炭素数６〜２０のアリール基、炭素数１〜１２のアルコキシ基、炭素数６〜２０のアリールオキシ基、炭素数２〜１２のヘテロ環基、ハロゲン原子、炭素数１〜１２のアルキルチオ基、炭素数６〜２０のアリールチオ基、炭素数１〜１２のスルファモイル基、または炭素数１〜１２のカルバモイル基を表す。Ｒ１〜Ｒ４から選択されたいずれか２個の置換基、およびＲ５〜Ｒ８から選択されたいずれか２個の置換基は、それぞれ独立に互いに結合し、ベンゾ縮環、またはヘテロ縮環を形成してもよい。Ｒ９及びＲ１０はそれぞれ独立に水素原子、炭素数１〜１２のアルキル基、または炭素数６〜２０のアリール基を表す。Ｘ１及びＸ２はそれぞれ独立に酸素原子、硫黄原子、またはアルキル基により置換された窒素原子を表し、Ｚ−は１価の対アニオンを表す。
【００４６】
一般式（２）中、Ｒ１１〜Ｒ１４は、それぞれ独立に、水素原子、炭素数１〜１２のアルキル基、炭素数６〜２０のアリール基、炭素数１〜１２のアルコキシ基、炭素数６〜２０のアリールオキシ基、炭素数２〜１２のヘテロ環基、ハロゲン原子、炭素数１〜１２のアルキルチオ基、炭素数６〜２０のアリールチオ基、炭素数１〜１２のスルファモイル基、または炭素数１〜１２のカルバモイル基を表し、Ｒ１１〜Ｒ１４は互いに結合し、ベンゾ縮環、またはヘテロ縮環を形成してもよい。Ｒ１５及びＲ１６はそれぞれ独立に水素原子、炭素数１〜１２のアルキル基、または炭素数６〜２０のアリール基を表す。Ｘ３〜Ｘ６はそれぞれ独立に酸素原子、硫黄原子、またはアルキル基により置換された窒素原子を表す。
【００４７】
一般式（３）中、Ｒ１７は２，４，６−トリメチルアリールアミノ基、またはヘキシルアミノ基を表し、Ｒ１８はアルキルアミノ基、またはアリールアミノ基を表し、Ｒ１９は水素原子、シアノ基、またはカルバモイル基を表し、Ｒ２０はメチル基を表し、Ｒ２１〜Ｒ２３はそれぞれ独立に、水素原子、炭素数１〜１２のアルキル基、炭素数６〜２０のアリール基、または炭素数２〜２０のヘテロ環基を表す。
【００４８】
一般式（１）〜一般式（３）中、Ｒ１〜Ｒ１６、及びＲ２１〜Ｒ２３で表されるアルキル基としては、炭素数１〜１２のアルキル基を挙げることができるが、好ましくは炭素数１〜８のアルキル基であり、特に好ましくは炭素数１〜６のアルキル基である。
これらのアルキル基は、さらに置換基を有していてもよく、該置換基としては、ハロゲン原子、アリール基、アルコキシ基、アリールオキシ基、アルコキシカルボニル基が挙げられる。
これらのアルキル基の具体例としては、メチル基、エチル基、n-プロピル基、イソプロピル基、n-ブチル基、s-ブチル基、t-ブチル基、n-ヘキシル基、シクロヘキシル基、2-エチルヘキシル基、n-ドデシル基、ベンジル基、ブトキシカルボニルメチル基、メトキシエトキシエチル基等が挙げられ、更に好ましくは、メチル基、エチル基、n-プロピル基、イソプロピル基、n-ブチル基、s-ブチル基、t-ブチル基、n-ヘキシル基、シクロヘキシル基、２-エチルヘキシル基、ベンジル基、ブトキシカルボニルメチル基が挙げられ、特に好ましくは、メチル基、t-ブチル基、２-エチルヘキシル基、ベンジル基、ブトキシカルボニル基である。
【００４９】
一般式（１）〜（３）中、Ｒ１〜Ｒ１６、及びＲ２１〜Ｒ２３で表されるアリール基としては、炭素数６〜２０のアリール基を挙げることができるが、好ましくは炭素数６〜１２のアリール基が好ましく、特に好ましくは炭素数６〜１０のアリール基である。
これらのアリール基は、さらに置換基を有していてもよく、該置換基としては、ハロゲン原子、アリール基、アルコキシ基、アリールオキシ基、アルコキシカルボニル基が挙げられる。
これらのアリール基の具体例としては、フェニル基、２-メトキシフェニル基、2,4,6-トリメチルフェニル基、２−クロロフェニル基、2,4-ジメトキシフェニル基、４-ブトキシカルボニルフェニル基、3,5-ジ（ブトキシカルボニル）フェニル基等が挙げられ、好ましくはフェニル基、２-メトキシフェニル基、2,4,6-トリメチルフェニル基、4-ブトキシカルボニルフェニル基、3,5-ジ（ブトキシカルボニル）フェニル基が挙げられ、特に好ましくはフェニル基、２-メトキシフェニル基、3,5-ジ（ブトキシカルボニル）フェニル基が挙げられる。
【００５０】
一般式（１）〜（２）中、Ｒ１〜Ｒ８、及びＲ１１〜Ｒ１４で表されるアルコキシ基としては、炭素数１〜１２のアルコキシ基を挙げることができるが、好ましくは炭素数1〜１０のアルコキシ基であり、特に好ましくは炭素数１〜８のアルコキシ基である。
これらのアルコキシ基は、置換基を有していてもよく、該置換基としては、ハロゲン原子、アルコキシ基、アリール基、アルコキシカルボニル基が挙げられる。
これらのアルコキシ基の具体例としては、メトキシ基、エトキシ基、イソプロピルオキシ基、n-ブチルオキシ基、２-エチルヘキシルオキシ基、デシルオキシ基、エトキシエチルオキシ基、ベンジルオキシ基などが挙げられ、好ましくはメトキシ基、エトキシ基、イソプロピルオキシ基、n-ブチルオキシ基、２-エチルヘキシルオキシ基、エトキシエチルオキシ基、ベンジルオキシ基が挙げられ、更に好ましくはメトキシ基、エトキシ基、２-エチルヘキシルオキシ基、エトキシエチルオキシ基、ベンジルオキシ基が挙げられる。
【００５１】
一般式（１）〜（２）中、Ｒ１〜Ｒ８、及びＲ１１〜Ｒ１４で表されるアリールオキシ基としては、炭素数６〜２０のアリールオキシ基を挙げることができるが、好ましくは炭素数６〜１２のアリールオキシ基であり、特に好ましくは炭素数６〜１０のアリールオキシ基である。
これらのアリールオキシ基は置換基を有していてもよく、該置換基としては、ハロゲン原子、アリール基、アルコキシ基、アリールオキシ基、アルコキシカルボニル基が挙げられる。
これらのアリールオキシ基の具体例としては、フェニルオキシ基、２−メトキシフェニルオキシ基、４−ブトキシカルボニルフェニルオキシ基、２-クロロフェニルオキシ基等が挙げられ、好ましくはフェニルオキシ基、２−メトキシフェニルオキシ基、４−ブトキシカルボニルフェニルオキシ基であり、さらに好ましくは、フェニルオキシ基、４−ブトキシカルボニルフェニルオキシ基が挙げられる。
【００５２】
一般式（１）〜（２）中、Ｒ１〜Ｒ８、及びＲ１１〜Ｒ１４で表されるヘテロ環基としては、炭素数２〜１２のヘテロ環基であるが、好ましくは炭素数２〜８のヘテロ環基であり、炭素数２〜６のヘテロ環基が特に好ましい。
これらのヘテロ環基はさらに置換基を有していてもよく、該置換基としては、アルキル基、ハロゲン原子、アリール基、アルコキシ基、アリールオキシ基、アルコキシカルボニル基が挙げられる。
これらのヘテロ環基の具体例としては、２−チオフェン基、２−ピロール基、２−フリル基、２−ピリジル基、２−ベンゾチアゾール基、２−ベンゾイミダゾール基、２−ベンゾオキサゾール基等が挙げられ、好ましくは、２−チオフェン基、２−ピロール基、２−フリル基、２−ベンゾチアゾール基、２−ベンゾオキサゾール基であり、特に好ましくは２−チオフェン基、２−ベンゾチアゾール基、２−ベンゾオキサゾール基である。
【００５３】
一般式（３）中、Ｒ２１〜Ｒ２３で表されるヘテロ環基としては、炭素数２〜２０のヘテロ環基であるが、好ましくは炭素数２〜８のヘテロ環基であり、炭素数２〜６のヘテロ環基が特に好ましい。
これらのヘテロ環基はさらに置換基を有していてもよく、該置換基としては、アルキル基、ハロゲン原子、アリール基、アルコキシ基、アリールオキシ基、アルコキシカルボニル基が挙げられる。
これらのヘテロ環基の具体例としては、２−チオフェン基、２−ピロール基、２−フリル基、２−ピリジル基、２−ベンゾチアゾール基、２−ベンゾイミダゾール基、２−ベンゾオキサゾール基等が挙げられ、好ましくは、２−チオフェン基、２−ピロール基、２−フリル基、２−ベンゾチアゾール基、２−ベンゾオキサゾール基であり、特に好ましくは２−チオフェン基、２−ベンゾチアゾール基、２−ベンゾオキサゾール基である。
【００５４】
一般式（１）〜（２）中、Ｒ１〜Ｒ８、及びＲ１１〜Ｒ１４で表されるアルキルチオ基としては、炭素数１〜１２のアルキルチオ基であるが、好ましくは炭素数４〜１２のアルキルチオ基であり、特に好ましくは炭素数６〜１２のアルキルチオ基である。
これらのアルキルチオ基は置換基を有していてもよく、該置換基としては、ハロゲン原子、アルコキシ基、アリール基、アルコキシカルボニル基が挙げられる。
これらのアルキルチオ基の具体例としては、メチルチオ基、ヘキシルチオ基、ベンジルチオ基、２-エチルヘキシルチオ基、n-ドデシルチオ基、ブトキシカルボニルエチルチオ基等が挙げられ、好ましくは、ヘキシルチオ基、ベンジルチオ基、２-エチルヘキシルチオ基、n-ドデシルチオ基、ブトキシカルボニルエチルチオ基であり、特に好ましくは、ヘキシルチオ基、ベンジルチオ基、２-エチルヘキシルチオ基、n-ドデシルチオ基である。
【００５５】
一般式（１）〜（２）中、Ｒ１〜Ｒ８、及びＲ１１〜Ｒ１４で表されるアリールチオ基としては、炭素数６〜２０のアリールチオ基であるが、好ましくは炭素数６〜１２のアリールチオ基であり、特に好ましくは炭素数６〜１０のアリールチオ基である。
これらのアリールチオ基は置換基を有していてもよく、該置換基としては、ハロゲン原子、アリール基、アルコキシ基、アリールオキシ基、アルコキシカルボニル基が挙げられる。
これらのアリールチオ基の具体例としては、フェニルチオ基、２−メトキシフェニルチオ基、４−ブトキシカルボニルフェニルチオ基、２-クロロフェニルチオ基等が挙げられ、好ましくはフェニルチオ基、２−メトキシフェニルチオ基、４−ブトキシカルボニルフェニルチオ基であり、さらに好ましくは、フェニルチオ基、４−ブトキシカルボニルフェニルチオ基である。
【００５６】
一般式（１）〜（２）中、Ｒ１〜Ｒ８、及びＲ１１〜Ｒ１４で表されるスルファモイル基としては、炭素数１〜１２のスルファモイル基であるが、好ましくは炭素数２〜１０のスルファモイル基であり、特に好ましくは炭素数４〜８のスルファモイル基である。
これらのスルファモイル基は置換基を有していてもよく、該置換基としては、ハロゲン原子、アリール基、アルコキシ基、アリールオキシ基、アルコキシカルボニル基が挙げられる。
これらのスルファモイル基の具体例としては、Ｎ-メチルスルファモイル基、Ｎ,Ｎ-ジブチルスルファモイル基、Ｎ-２-エチルヘキシルスルファモイル基、Ｎ-フェニルスルファモイル基、Ｎ-（４−ブチルオキシカルボニルフェニル）スルファモイル基、Ｎ-ベンジルスルファモイル基等が挙げられ、好ましくは、Ｎ,Ｎ-ジブチルスルファモイル基、Ｎ-２-エチルヘキシルスルファモイル基、Ｎ-フェニルスルファモイル基が挙げられ、特に好ましくは、Ｎ,Ｎ-ジブチルスルファモイル基、Ｎ-２-エチルヘキシルスルファモイル基が挙げられる。
【００５７】
一般式（１）〜（２）中、Ｒ１〜Ｒ８、及びＲ１１〜Ｒ１４で表されるカルバモイル基としては、炭素数１〜１２のカルバモイル基であるが、好ましくは炭素数２〜１０のカルバモイル基であり、特に好ましくは炭素数４〜８のカルバモイル基である。
これらのカルバモイル基は置換基を有していてもよく、該置換基としては、ハロゲン原子、アリール基、アルコキシ基、アリールオキシ基、アルコキシカルボニル基が挙げられる。
これらのカルバモイル基の具体例としては、Ｎ-メチルカルバモイル基、Ｎ-ブチルカルバモイル基、Ｎ,Ｎ-ジブチルカルバモイル基、Ｎ-２-エチルヘキシルカルバモイル基、Ｎ-フェニルカルバモイル基、Ｎ-ベンジルカルバモイル基等が挙げられ、好ましくはＮ-ブチルカルバモイル基、Ｎ,Ｎ-ジブチルカルバモイル基、Ｎ-２-エチルヘキシルカルバモイル基、Ｎ-フェニルカルバモイル基が挙げられ、特に好ましくは、Ｎ,Ｎ-ジブチルカルバモイル基、Ｎ-２-エチルヘキシルカルバモイル基、Ｎ-フェニルカルバモイル基が挙げられる。
【００５８】
一般式（１）〜（２）中、Ｘ１〜Ｘ６で表されるアルキル基を置換した窒素原子のアルキル基としては、炭素数１〜１２のアルキル基が好ましく、好ましくは単数２〜１０のアルキル基であり、特に好ましくは炭素数４〜８のアルキル基である。
これらのアルキル基の具体例としては、メチル基、エチル基、ブチル基、n-ヘキシル基、２-エチルヘキシル基、ドデシル基、n-ブトキシカルボニルメチル基等が挙げられ、好ましくはエチル基、ブチル基、n-ヘキシル基、２-エチルヘキシル基、ブトキシカルボニルメチル基が挙げられ、特に好ましくは、ブチル基、n-ヘキシル基、２-エチルヘキシル基、ブトキシカルボニルメチル基が挙げられる。
【００５９】
一般式（１）〜（２）中、Ｒ１〜Ｒ８、またはＲ１１〜Ｒ１４同士がそれぞれ結合し、ベンゾ縮環およびヘテロ縮環する場合は、結合後の構造としてナフタレン環、キノリン環、ベンゾチアゾール環、ベンゾイミダゾール環、ベンゾチアゾール環が好ましい。
【００６０】
一般式（３）中、Ｒ１８で表されるアルキルアミノ基としては、炭素数１〜１２のアルキルアミノ基が好ましく、より好ましくは炭素数２〜１０のアルキルアミノ基であり、特に好ましくは炭素数４〜８のアルキルアミノ基である。
これらのアルキルアミノ基は置換基を有していてもよく、該置換基としては、ハロゲン原子、アリール基、アルコキシ基、アリールオキシ基、またはアルコキシカルボニル基が挙げられる。
これらのアルキルアミノ基の具体例としては、メチルアミノ基、ｎ-ブチルアミノ基、２-エチルヘキシルアミノ基、n-デシルアミノ基、ベンジルアミノ基、ジブチルアミノ基等が挙げられ、好ましくは、n-ブチルアミノ基、２-エチルヘキシルアミノ基、n-デシルアミノ基、ベンジルアミノ基が挙げられ、特に好ましくはｎ-ブチルアミノ基、２-エチルヘキシルアミノ基、ベンジルアミノ基が挙げられる。
【００６１】
一般式（３）中、Ｒ１８で表されるアリールアミノ基としては、炭素数６〜２０のアリールアミノ基が好ましく、さらに好ましくは炭素数６〜１２のアリールアミノ基であり、特に好ましくは炭素数８〜１０のアリールアミノ基である。
これらのアリールアミノ基は置換基を有していてもよく、該置換基としては、ハロゲン原子、アリール基、アルコキシ基、アリールオキシ基、またはアルコキシカルボニル基が挙げられる。
これらのアリールアミノ基の具体例としては、アニリノ基、２−クロロアニリノ基、４−エトキシカルボニルアニリノ基、２,６-ジメチルアニリノ基、2,4,6-トリメチルアニリノ基等が挙げられ、好ましくは、アニリノ基、４−エトキシカルボニルアニリノ基、２,６-ジメチルアニリノ基、2,4,6-トリメチルアニリノ基が挙げられ、特に好ましくはアニリノ基、２,６-ジメチルアニリノ基、2,4,6-トリメチルアニリノ基が挙げられる。
【００６２】
一般式（１）中、Ｚで表される１価の対アニオンとしては、クロロイオン、ブロモイオン、ＰＦ６イオン、過塩素酸イオン、ビストリフルオロメタンスルホンイミドイオンが挙げられ、好ましくは、クロロイオン、ＰＦ６イオン、ビストリフルオロメタンスルホンイミドイオンが挙げられ、特に好ましくは、ＰＦ６イオン、ビストリフルオロメタンスルホンイミドイオンが挙げられる。
【００６３】
上記した一般式（１）〜（３）で表わされる特定着色剤（Ｂ）の具体例を下記に示す。本発明はこれらの化合物に限定されるものではない。
なお、下記例示化合物において、「★」は結合する位置を表す。また、「Ｍｅ」はメチル基を表し、「Ｅｔ」はエチル基を表し、「Ｂｕ」はブチル基を表し、「Ｐｈ」はフェニル基を表す。
最大吸収波長は、クロロホルム溶媒中で測定した以外は、前述の吸収スペクトルの測定方法と同様の方法で測定し、４５０ｎｍの吸光度は、最大吸収波長の吸光度を１とした時の値で示す。
【００６４】
【化３】
0005301596.tif 000004
【００６５】
【化４】
0005301596.tif 000005
【００６６】
【化５】
0005301596.tif 000006
【００６７】
本発明の青色感光性組成物には、特定着色剤（Ａ）、および特定着色剤（Ｂ）以外のその他の着色剤を加えてもよい。
その他の着色剤の例としては、どのような着色剤でも使用可能であるが、好ましくは紫色の着色剤であり、例えば、キナクリドン系紫色顔料、オキサジン系紫色顔料、アントラキノン系紫色顔料、インジゴイド系紫色顔料、キサンテン系紫色顔料、ピロメテン系紫色染料、キサンテン系紫色染料などある。
【００６８】
具体例としては、Ｃ．Ｉ．Ｐｉｇｍｅｎｔ  Ｖｉｏｌｅｔ  １、１９、２３、２９、３２、３６、３８などであり、特にＣ．Ｉ．Ｐｉｇｍｅｎｔ  Ｖｉｏｌｅｔ  ２３は透過率が高く、コントラストが高いので好ましい。
【００６９】
着色剤（Ａ）、着色剤（Ｂ）、またはその他の着色剤として顔料を使用する場合の顔料の平均一次粒子径は、１０ｎｍ〜４０ｎｍの範囲であることが、透過率が高く、コントラストが高いので好ましい。より好ましくは１０ｎｍ〜３０ｎｍの範囲である。平均一次粒子径を小さく、微細にするためにはフタロシアニンと同様にソルトミリング法が有効であり、フタロシアニン顔料と一緒にソルトミリングしてもよいし、別個にソルトミリングしてもよい。
平均一次粒子径は、ＳＥＭあるいはＴＥＭで観察し、粒子が凝集していない部分で粒子サイズを１００個計測し、平均値を算出することによって求める。
【００７０】
本発明の青色感光組成物における特定着色剤（Ａ）の含有量は、青色感光組成物の全固形分に対し、質量基準で５％〜４０％が好ましく、１０％〜３０％がより好ましい。
また、本発明の青色感光組成物における特定着色剤（Ｂ）の含有量は、青色感光組成物の全固形分に対し、質量基準で１％〜３０％が好ましく、２％〜２０％がより好ましい。含有量をこの範囲で用いることにより、さらに色特性に優れ、コントラストが高く、輝度の高いカラーフィルタを得ることができる。
本明細書で「全固形分」とは、青色感光組成物に含まれる全組成から、有機溶剤を除いた総量のことである。
【００７１】
本発明の青色感光組成物における特定着色剤（Ａ）に対する特定着色剤（Ｂ）の比率としては、質量基準で着色剤（Ａ）：着色剤（Ｂ）の比率＝１：１〜４０：１が好ましく、２：１〜１０：１がより好ましい。この範囲とすることによって、さらに色相が良好となる。
【００７２】
＜顔料分散組成物＞
本発明の青色感光性組成物の調整に当たって、着色剤（Ａ）、着色剤（Ｂ）、またはその他の着色剤として顔料を使用する場合には、予め顔料は他の着色剤を一緒にあるいは別個に分散して、顔料分散組成物（顔料分散液）としておくことが好ましい態様である。
顔料分散組成物は、顔料と溶剤とを分散させたものであるが、必要によって分散剤、樹脂等を添加して用いる。さらに顔料誘導体など、必要に応じて更に他の成分を用いて構成することができる。
【００７３】
−顔料分散組成物（顔料分散液）の調製−
顔料分散組成物の調製態様は、特に制限されないが、例えば、顔料と顔料分散剤と溶剤とを、縦型もしくは横型のサンドグラインダー、ピンミル、スリットミル、超音波分散機等を用いて、０．０１〜１ｍｍの粒径のガラス、ジルコニア等でできたビーズで微分散処理を行なうことにより得ることができる。
【００７４】
ビーズ分散を行なう前に、二本ロール、三本ロール、ボールミル、トロンミル、ディスパー、ニーダー、コニーダー、ホモジナイザー、ブレンダー、単軸もしくは２軸の押出機等を用いて、強い剪断力を与えながら混練分散処理を行なうことも可能である。
【００７５】
なお、混練、分散についての詳細は、Ｔ．Ｃ．Ｐａｔｔｏｎ著”Ｐａｉｎｔ  Ｆｌｏｗ
ａｎｄ  Ｐｉｇｍｅｎｔ  Ｄｉｓｐｅｒｓｉｏｎ”（１９６４年  Ｊｏｈｎ  Ｗｉｌｅｙ  ａｎｄ  Ｓｏｎｓ社刊）等に記載されている。
【００７６】
−顔料濃度−
顔料の顔料分散組成物中における含有量としては、該組成物の全固形分（質量）に対して、１０〜６０質量％が好ましく、１５〜５０質量％がより好ましい。顔料の含有量が前記範囲内であると、色濃度が充分で優れた色特性を確保するのに有効である。
【００７７】
−分散剤−
顔料分散組成物は、分散剤の少なくとも１種を含有することが好ましい。この分散剤の含有により、顔料の分散性を向上させることができる。
分散剤としては、例えば、公知の顔料分散剤や界面活性剤を適宜選択して用いることができる。
【００７８】
具体的には、多くの種類の化合物を使用可能であり、例えば、オルガノシロキサンポリマーＫＰ３４１（信越化学工業（株）製）、（メタ）アクリル酸系（共）重合体ポリフローＮｏ．７５、Ｎｏ．９０、Ｎｏ．９５（共栄社化学工業（株）製）、Ｗ００１（裕商（株）社製）等のカチオン系界面活性剤；ポリオキシエチレンラウリルエーテル、ポリオキシエチレンステアリルエーテル、ポリオキシエチレンオレイルエーテル、ポリオキシエチレンオクチルフェニルエーテル、ポリオキシエチレンノニルフェニルエーテル、ポリエチレングリコールジラウレート、ポリエチレングリコールジステアレート、ソルビタン脂肪酸エステル等のノニオン系界面活性剤；Ｗ００４、Ｗ００５、Ｗ０１７（裕商（株）社製）等のアニオン系界面活性剤；カルボキシベタイン構造、アミドベタイン構造、スルホベタイン構造、ヒドロキシベタイン構造等を有する両性界面活性剤；メガファックＦ１７１、Ｆ１７２，Ｆ１７３（ＤＩＣ製）等のフッ素系界面活性剤；ＥＦＫＡ−４６、ＥＦＫＡ−４７、ＥＦＫＡ−４７ＥＡ、ＥＦＫＡポリマー１００、ＥＦＫＡポリマー４００、ＥＦＫＡポリマー４０１、ＥＦＫＡポリマー４５０（いずれもチバ・スペシャルテイケミカル社製）、ディスパースエイド６、ディスパースエイド８、ディスパースエイド１５、ディスパースエイド９１００（いずれもサンノプコ社製）等の高分子分散剤；ソルスパース３０００、５０００、９０００、１２０００、１３２４０、１３９４０、１７０００、２４０００、２６０００、２８０００などの各種ソルスパース分散剤（日本ルーブリゾール（株）社製）；アデカプルロニックＬ３１、Ｆ３８、Ｌ４２、Ｌ４４、Ｌ６１、Ｌ６４、Ｆ６８、Ｌ７２、Ｐ９５、Ｆ７７、Ｐ８４、Ｆ８７、Ｐ９４、Ｌ１０１、Ｐ１０３、Ｆ１０８、Ｌ１２１、Ｐ−１２３（旭電化（株）製）及びイソネットＳ−２０（三洋化成（株）製）、Ｄｉｓｐｅｒｂｙｋ  １０１、１０３、１０６、１０８、１０９、１１１、１１２、１１６、１３０、１４０、１４２、１６２、１６３、１６４、１６６、１６７、１７０、１７１、１７４、１７６、１８０、１８２、２０００、２００１、２０５０、２１５０（ビックケミー（株）社製）が挙げられる。その他、アクリル系共重合体、分子末端もしくは側鎖にＮ，Ｎ−ジ置換アミノ基や酸性基当の極性基を有するオリゴマーもしくはポリマー、３級アミンで変性されたポリウレタン樹脂、特開２００９−５２０１０号公報に記載されたＡＢ型、ＡＢＡ型ブロック共重合体等が挙げられる。
【００７９】
分散剤の顔料分散組成物中における含有量としては、顔料の合計質量に対して、１〜１００質量％が好ましく、３〜７０質量％がより好ましい。
【００８０】
−顔料誘導体−
顔料分散組成物は、必要に応じて、顔料誘導体が添加される。分散剤と親和性のある部分、あるいは極性基を導入した顔料誘導体を顔料表面に吸着させ、これを分散剤の吸着点として用いることで、顔料を微細な粒子として青色感光性組成物中に分散させ、その再凝集を防止することができ、コントラストが高く、透明性に優れたカラーフィルタを構成するのに有効である。
【００８１】
顔料誘導体は、具体的には有機顔料を母体骨格とし、側鎖に酸性基や塩基性基、芳香族基を置換基として導入した化合物である。有機顔料は、具体的には、キナクリドン系顔料、フタロシアニン系顔料、アゾ系顔料、キノフタロン系顔料、イソインドリン系顔料、イソインドリノン系顔料、キノリン顔料、ジケトピロロピロール顔料、ベンゾイミダゾロン顔料等が挙げられる。一般に、色素と呼ばれていないナフタレン系、アントラキノン系、トリアジン系、キノリン系等の淡黄色の芳香族多環化合物も含まれる。色素誘導体としては、特開平１１−４９９７４号公報、特開平１１−１８９７３２号公報、特開平１０−２４５５０１号公報、特開２００６−２６５５２８号公報、特開平８−２９５８１０号公報、特開平１１−１９９７９６号公報、特開２００５−２３４４７８号公報、特開２００３−２４０９３８号公報、特開２００１−３５６２１０号公報等に記載されているものを使用できる。
【００８２】
顔料誘導体の顔料分散組成物中における含有量としては、顔料の質量に対して、１〜３０質量％が好ましく、３〜２０質量％がより好ましい。顔料誘導体の含有量がこの範囲内であると、顔料分散組成物の粘度を低く抑えながらも、分散を良好に行なえると共に、分散後の分散安定性を向上させることができる。
これにより、透過率が高く優れた色特性を有する青色感光性組成物が得られることから、該青色感光性組成物を、例えば、カラーフィルタの作製用途に適用した場合においては、良好な色特性を有し、コントラストの高いカラーフィルタを得ることができる。
【００８３】
また、更に、顔料分散組成物には後述するアルカリ可溶性樹脂等の高分子化合物等を添加することも可能である。アルカリ可溶性樹脂に含まれる酸基等の極性基は顔料の分散にも有効と考えられ、顔料分散液の分散安定性に有効であることが多い。
【００８４】
−溶剤−
顔料分散組成物における溶剤としては、一般の顔料分散性組成物に用いられる有機溶剤であれば特に限定されない。例えば、１−メトキシ−２−プロピルアセテート、１−メトキシ−２−プロパノール、エチレングリコールモノメチルエーテル、ジエチレングリコールモノメチルエーテル、酢酸エチル、酢酸ブチル、乳酸エチル、アセトン、メチルエチルケトン、メチルイソブチルケトン、シクロヘキサノン、ｎ−プロパノール、２−プロパノール、ｎ−ブタノール、シクロヘキサノール、エチレングリコール、ジエチレングリコール、トルエン、キシレンなどの溶剤を挙げることができる。また、後述する（Ｂ）溶剤に挙げた溶剤も使用できる。沸点や粘度、顔料の分散性を調整するためにこれらのうち複数を併用することも可能である。
【００８５】
顔料分散組成物における溶剤の含有量は、顔料分散組成物の用途などに応じて適宜選択される。顔料分散組成物が後述する青色感光性組成物の調製に用いられる場合には、取り扱い性の観点から、顔料及び顔料分散剤を含む固形分濃度（顔料分散組成物のうち、溶剤を除いた総量を固形分とする。）が５〜５０質量％となるように含有することができる。
【００８６】
＜アルカリ可溶性バインダー（Ｃ）＞
本発明におけるアルカリ可溶性バインダー（Ｃ）としては溶剤に可溶で、アルカリ水溶液に可溶な高分子化合物なら、いずれでも使用できる。アルカリ水溶液に可溶な性質を有することによって、フォトリソ法によるアルカリ現像性を青色感光性組成物に付与することができる。
【００８７】
アルカリ可溶性バインダーは青色感光性組成物の調製で含有させることが好ましいが、顔料分散組成物の調製の段階で含有することも可能であり、顔料分散組成物調製および青色感光性組成物の調製の両方の段階で分割して添加することも可能である。
アルカリ可溶性バインダーとしては、線状有機高分子重合体であって、その中に、少なくとも１つのアルカリ可溶性基（例えばカルボキシル基、リン酸基、スルホン酸基など）を有するアルカリ可溶性高分子であり、更に好ましくは、有機溶剤に可溶で弱アルカリ水溶液により現像可能なものが好ましい。
【００８８】
アルカリ可溶性バインダーの製造には、例えば公知のラジカル重合法による方法を適用することができる。ラジカル重合法でアルカリ可溶性バインダーを製造する際の温度、圧力、ラジカル開始剤の種類及びその量、溶媒の種類等々の重合条件は、当業者において容易に設定可能であり、実験的に条件を定めるようにすることもできる。
【００８９】
上記の線状有機高分子重合体としては、側鎖にカルボン酸を有するポリマーが好ましい。例えば、特開昭５９−４４６１５号、特公昭５４−３４３２７号、特公昭５８−１２５７７号、特公昭５４−２５９５７号、特開昭５９−５３８３６号、特開昭５９−７１０４８号の各公報に記載されているような、メタクリル酸共重合体、アクリル酸共重合体、イタコン酸共重合体、クロトン酸共重合体、マレイン酸共重合体、部分エステル化マレイン酸共重合体等、並びに側鎖にカルボン酸を有する酸性セルロース誘導体、水酸基を有するポリマーに酸無水物を付加させたもの等が挙げられ、さらに側鎖に（メタ）アクリロイル基を有する高分子重合体も好ましいものとして挙げられる。
【００９０】
これらの中では特に、ベンジル（メタ）アクリレート／（メタ）アクリル酸共重合体やベンジル（メタ）アクリレート／（メタ）アクリル酸／他のモノマーからなる多元共重合体が好適である。このほか、メタクリル酸２−ヒドロキシエチルを共重合したもの等も有用なものとして挙げられる。該ポリマーは任意の量で混合して用いることができる。
【００９１】
上記以外に、特開平７−１４０６５４号公報に記載の、２−ヒドロキシプロピル（メタ）アクリレート／ポリスチレンマクロモノマー／ベンジルメタクリレート／メタクリル酸共重合体、２−ヒドロキシ−３−フェノキシプロピルアクリレート／ポリメチルメタクリレートマクロモノマー／ベンジルメタクリレート／メタクリル酸共重合体、２−ヒドロキシエチルメタクリレート／ポリスチレンマクロモノマー／メチルメタクリレート／メタクリル酸共重合体、２−ヒドロキシエチルメタクリレート／ポリスチレンマクロモノマー／ベンジルメタクリレート／メタクリル酸共重合体などが挙げられる。
その他のアルカリ可溶性バインダー樹脂としては、特開平７−２０７２１１号公報、特開平８−２５９８７６号公報、特開平１０−３００９２２号公報、特開平１１−１４０１４４号公報、特開平１１−１７４２２４号公報、特開２０００−５６１１８号、特開２００３−２３３１７９号、特開２００９−５２０２０号公報等に記載の公知の高分子化合物を使用することができる。
【００９２】
アルカリ可溶性バインダーの具体的な構成単位については、特に（メタ）アクリル酸と、これと共重合可能な他の単量体との共重合体が、簡便に入手でき、アルカリ溶解性等の調整が容易なことから、好適に使用されている。
【００９３】
前記（メタ）アクリル酸と共重合可能な他の単量体としては、（メタ）アクリル酸アルキル、（メタ）アクリル酸アリール、ビニル化合物などが挙げられる。ここで、アルキル基及びアリール基の水素原子は、置換基で置換されていてもよい。
【００９４】
前記アルキル（メタ）アクリレート及びアリール（メタ）アクリレートの具体例としては、メチル（メタ）アクリレート、エチル（メタ）アクリレート、プロピル（メタ）アクリレート、ブチル（メタ）アクリレート、イソブチル（メタ）アクリレート、ペンチル（メタ）アクリレート、ヘキシル（メタ）アクリレート、オクチル（メタ）アクリレート、フェニル（メタ）アクリレート、ベンジルアクリレート、トリルアクリレート、ナフチルアクリレート、シクロヘキシルアクリレート等を挙げることができる。
【００９５】
前記ビニル化合物としては、例えば、スチレン、α−メチルスチレン、ビニルトルエン、グリシジル（メタ）アクリレート、アクリロニトリル、ビニルアセテート、Ｎ−ビニルピロリドン、テトラヒドロフルフリル（メタ）アクリレート、ポリスチレンマクロモノマー、ポリメチルメタクリレートマクロモノマー、ＣＨ２＝ＣＲ３１Ｒ３２〔ここで、Ｒ３１は水素原子又は炭素数１〜５のアルキル基を表し、Ｒ３２は炭素数６〜１０の芳香族炭化水素環を表す。〕、ＣＨ２＝Ｃ（Ｒ３１）（ＣＯＯＲ３３）〔ここで、Ｒ３１は水素原子又は炭素数１〜５のアルキル基を表し、Ｒ３３は炭素数１〜８のアルキル基又は炭素数６〜１２のアラルキル基を表す。〕、等を挙げることができる。
【００９６】
これら共重合可能な他の単量体は、１種単独であるいは２種以上を組み合わせて用いることができる。好ましい共重合可能な他の単量体は、ＣＨ２＝ＣＲ３１Ｒ３２、ＣＨ２＝Ｃ（Ｒ３１）（ＣＯＯＲ３３）、フェニル（メタ）アクリレート、ベンジル（メタ）アクリレート及びスチレンから選択される少なくとも１種であり、特に好ましくは、ＣＨ２＝ＣＲ３１Ｒ３２及び／又はＣＨ２＝Ｃ（Ｒ３１）（ＣＯＯＲ３３）である。これらの、Ｒ３１、Ｒ３２及びＲ３３はそれぞれ前記したのと同義である。
【００９７】
本発明において、アルカリ可溶性バインダー（Ｃ）は、単一化合物で用いても複数の化合物を併用してもよい。青色感光性組成物中におけるアルカリ可溶性バインダーの含有量としては、該組成物の全固形分に対して、１〜５０質量％が好ましく、より好ましくは２〜４５質量％であり、特に好ましくは３〜４５質量％である。
【００９８】
＜重合性化合物（Ｄ）＞
本発明では、青色感光性組成物の硬化成分として、重合性化合物（Ｄ）を用いる。
本発明の重合性化合物（Ｄ）は、重合可能であれば特に制限はく、重合性基を少なくとも１つ有する低分子化合物、二量体、三量体、オリゴマー等の付加重合可能な化合物を好適に使用することができる。
【００９９】
これらの重合性基を少なくとも１つ有する化合物としては、例えば、不飽和カルボン酸、不飽和カルボン酸とモノヒドロキシル化合物とのエステル、脂肪族ポリヒドロキシル化合物と不飽和カルボン酸のエステル、芳香族ポリヒドロキシル化合物と不飽和カルボン酸とのエステル、不飽和カルボン酸と多価カルボン酸および前述の脂肪酸ポリヒドロキシル化合物、芳香族ポリヒドロキシル化合物等の多価ヒドロキシル化合物とのエステル化反応により得られるエステル、ポリイソシアナート化合物と（メタ）アクリロイル含有ヒドロキシル化合物とを反応させたウレタン骨格を有するエチレン性化合物等が挙げられる。
具体的な重合性化合物を、以下に示すように、１分子中の重合性基の数で分類してあげることができるが、これに限定されるものではない。
なお、本明細書ではアクリレートとメタクリレートとを総称して、（メタ）アクリレートと記載する。
【０１００】
［一分子中に一個の重合性基を有する化合物］
ヘキシル（メタ）アクリレート、２−エチルヘキシル（メタ）アクリレート、ステアリル（メタ）アクリレート、シクロヘキシル（メタ）アクリレート、４−ｎ−ブチルシクロヘキシル（メタ）アクリレート、ボルニル（メタ）アクリレート、イソボルニル（メタ）アクリレート、ベンジル（メタ）アクリレート、２−エチヘキシルジグリコール（メタ）アクリレート、ブトキシエチル（メタ）アクリレート、２−クロロエチル（メタ）アクリレート、シアノエチル（メタ）アクリレート、３−メトキシブチル（メタ）アクリレート、２−（２−メトキシエトキシ）エチル（メタ）アクリレート、２，２，２−テトラフルオロエチル（メタ）アクリレート、１Ｈ，１Ｈ，２Ｈ，２Ｈパーフルオロデシル（メタ）アクリレート、フェニル（メタ）アクリレート、２，４，５−テトラメチルフェニル（メタ）アクリレート、４−クロロフェニル（メタ）アクリレート、フェノキシメチル（メタ）アクリレート、グリシジル（メタ）アクリレート、グリシジロキシブチル（メタ）アクリレート、グリシジロキシエチル（メタ）アクリレート、２−ヒドロキシエチル（メタ）アクリレート、３−ヒドロキシプロピル（メタ）アクリレート、２−ヒドロキシプロピル（メタ）アクリレート、２−ヒドロキシブチル（メタ）アクリレート、４−ヒドロキシブチル（メタ）アクリレート、３−ヒドロキシプロピル（メタ）アクリレート、ポリエチレンオキシドモノメチルエーテル（メタ）アクリレート、オリゴエチレンオキシドモノメチルエーテル（メタ）アクリレート、ポリエチレンオキシド（メタ）アクリレート、オリゴエチレンオキシド（メタ）アクリレート、２−ヒドロキシ−３−フェノキシプロピル（メタ）アクリレート、ＥＯ変性フェノール（メタ）アクリレート、ＥＯ変性クレゾール（メタ）アクリレート、ＥＯ変性ノニルフェノール（メタ）アクリレート、ＰＯ変性ノニルフェノール（メタ）アクリレート、ＥＯ変性−２−エチルヘキシル（メタ）アクリレートなどが挙げられる。
【０１０１】
［一分子中に二個の重合性基を有する化合物］
重合性基として同一分子内に２個の（メタ）アクリロイル基を有する化合物としては、、エチレングリコールジ（メタ）アクリレート、ジエチレングリコールジ（メタ）アクリレート、トリエチレングリコールジ（メタ）アクリレート、ポリエチレングリコールジ（メタ）アクリレート、１，３−ブチレングリコールジ（メタ）アクリレート、１，４−ブタンジオールジ（メタ）アクリレート、１，６−ヘキサンジオールジ（メタ）アクリレート、ネオペンチルグリコールジ（メタ）アクリレート、プロピレングリコールジ（メタ）アクリレート、ジプロピレングリコールジ（メタ）アクリレート、トリプロピレングリコールジ（メタ）アクリレート、ポリプロピレングリコールジ（メタ）アクリレート、２−ヒドロキシ−１，３−ジアクリロキシプロパン、２，２−ビス［４−（アクリロキシエトキシ）フェニル］プロパン、２，２−ビス［４−（アクリロキシジエトキシ）フェニル］プロパン、ビスフェノールＡのビス（アクリロイロキシエチル）エーテル、ビスフェノールＡ型エポキシ樹脂の（メタ）アクリル酸変性物、３−メチルペンタンジオールジ（メタ）アクリレート、２−ヒドロキシ−３−アクリロイロキシプロピルメタクリレート、ジメチロール−トリシクロデカンジ（メタ）アクリレートなどが挙げられ、好ましくはジメチロール−トリシクロデカンジ（メタ）アクリレート、ネオペンチルグリコールジ（メタ）アクリレート、エトキシ化ビスフェノールＡジ（メタ）アクリレート、ビスフェノールＡ型エポキシ樹脂の（メタ）アクリル酸変性物などが挙げられる。
【０１０２】
［一分子中に三個の重合性基を有する化合物］
例えば、トリメチロールプロパントリ（メタ）アクリレート、トリメチロールエタントリ（メタ）アクリレート、トリメチロールプロパンのアルキレンオキサイド変性トリ（メタ）アクリレート、ペンタエリスリトールトリ（メタ）アクリレート、ジペンタエリスリトールトリ（メタ）アクリレート、トリメチロールプロパントリ（（メタ）アクリロイルオキシプロピル）エーテル、イソシアヌル酸アルキレンオキサイド変性トリ（メタ）アクリレート、プロピオン酸ジペンタエリスリトールトリ（メタ）アクリレート、トリ（（メタ）アクリロイルオキシエチル）イソシアヌレート、ヒドロキシピバルアルデヒド変性ジメチロールプロパントリ（メタ）アクリレート、ソルビトールトリ（メタ）アクリレート、プロポキシ化トリメチロールプロパントリ（メタ）アクリレート、エトキシ化グリセリントリアクリレート等を挙げることができる。
【０１０３】
［一分子中に四個以上の重合性基を有する化合物］
１分子中に重合性基を４個以上有する化合物としては、例えば、ペンタエリスリトールテトラ（メタ）アクリレート、ソルビトールテトラ（メタ）アクリレート、ジトリメチロールプロパンテトラ（メタ）アクリレート、プロピオン酸ジペンタエリスリトールテトラ（メタ）アクリレート、エトキシ化ペンタエリスリトールテトラ（メタ）アクリレート、ジペンタエリスリトールペンタ（メタ）アクリレート、ジペンタエリスリトールヘキサ（メタ）アクリレート、ソルビトールペンタ（メタ）アクリレート、ソルビトールヘキサ（メタ）アクリレート、フォスファゼンのアルキレンオキサイド変性ヘキサ（メタ）アクリレート、カプトラクトン変性ジペンタエリスリトールヘキサ（メタ）アクリレート、共栄社化学（株）製のＵＡ−３０６Ｈ、ＵＡ−３０６Ｔ、ＵＡ−３０６Ｉ等のウレタンアクリレートが挙げられる。
【０１０４】
重合性化合物の好ましい配合量は、本発明の青色感光性組成物の全固形分（質量）に対して、５〜８０質量％、好ましくは１０〜６０質量％、更に好ましくは１５〜５０質量％の範囲である。この範囲とすることで青色感光性組成物の硬化性が向上し、パターン成形性が良好となる。
【０１０５】
これらの中で、後工程で、溶剤耐性や、ＩＴＯスパッタ適性を好適に保つという観点で、同一分子内に２個以上の（メタ）アクリロイル基を有する（メタ）アクリレート化合物が好ましく、３個以上の重合性基を有するものがより好ましい。特に４個以上の重合性基を有するものは有利であり、例えば、ジペンタエリスリトールペンタアクリレート、ジペンタエリスリトールヘキサアクリレート、あるいはそれらの混合物（質量換算の混合比率は、ジペンタエリスリトールペンタアクリレート：ジペンタエリスリトールヘキサアクリレート＝２〜４：８〜６）が溶剤耐性やＩＴＯスパッタ適性の観点で好適に使用される。
【０１０６】
さらに、現像ラチチュードの観点からは、同一分子内に１〜３個の親水性基を有するものが有利であり、特に分子内に水酸基やカルボキシル基を有する化合物は現像性向上に寄与が大きい。この観点から、アクリレートモノマーの末端にカルボキシル基等の酸基を有する化合物が好ましい。具体的には、アクリル酸、メタクリル酸、マレイン酸などの不飽和カルボン酸や、多官能アクリレート化合物の末端にカルボキシル基等の酸基を導入した酸基変性化合物（例えば東亜合成（株）製アロニックスＭ−５１０、同アロニックスＭ−５２０、同アロニックスＴＯ―２３４９等）が挙げられ、特にアロニックスＭ−５２０、アロニックスＴＯ―２３４９が好適に用いられる。
耐溶剤性やＩＴＯスパッタ適性と現像ラチチュードを両立させるためには、３個以上の重合性基と酸基を同一分子内に含有する化合物を使用することのほか、１分子中に３個以上の重合性基を有する化合物と酸基を含有する化合物を併用して使用することも可能である。併用して用いる場合、重合性モノマーを１００質量部としたとき、１〜５０質量％の範囲で使用され、１〜４０質量％の範囲が好ましく、５〜２０質量％の範囲が更に好ましい。
【０１０７】
また、重合性化合物（Ｄ）／アルカリ可溶性バインダー（Ｃ）の配合は質量比で０．１〜１０の範囲が好ましく、０．４〜８の範囲がより好ましく、０．５〜５の範囲がさらに好ましい。
【０１０８】
＜光重合開始剤（Ｅ）＞
本発明における光重合開始剤（Ｅ）は、光照射によって重合を開始する能力のある公知の化合物であれば限定なく広く用いることができる。
【０１０９】
一般に用いられる公知の光重合開始剤としては、例えば、カンファーキノン、ベンゾフェノン、ベンゾフェノン誘導体、アシルホスフィン、アシルホスフィン誘導体、アセトフェノン、アセトフェノン誘導体、例えば、α−ヒドロキシシクロアルキルフェニルケトン類又は２−ヒドロキシ−２−メチル−１−フェニル−プロパノン、ジアルコキシアセトフェノン類、α−ヒドロキシ−又は４−アロイル−１，３−ジオキソラン類、ベンゾインアルキルエーテル類及びベンジルケタール類、例えば、ベンジルジメチルケタール、グリオキサル酸フェニル及びその誘導体、二量体グリオキサル酸フェニル、ペルエステル類、例えば、ベンゾフェノンテトラカルボン酸ペルエステル類（例えば、ＥＰ  １１２６，５４１に記載されるもの）、ハロメチルトリアジン類、例えば、２−〔２−（４−メトキシ−フェニル）−ビニル〕−４，６−ビス−トリクロロメチル〔１，３，５〕トリアジン、２−（４−メトキシ−フェニル）−４，６−ビス−トリクロロメチル〔１，３，５〕トリアジン、２−（３，４−ジメトキシ−フェニル）−４，６−ビス−トリクロロメチル〔１，３，５〕トリアジン、２−メチル−４，６−ビス−トリクロロメチル〔１，３，５〕トリアジン、オキシム類、例えば、Ｏ−ベンゾイル−４’−（ベンズメルカプト）ベンゾイル−ヘキシル-ケトキシム、Ｏ−アセチル−１−〔９−エチル−６−（２−メチルベンゾイ
ル）−９−カルバゾール−３−イル〕−エタン−１−オンオキシム、ヘキサアリールビスイミダゾール／共同開始剤系、例えば、２−メルカプトベンゾチアゾールと組み合わせたオルト−クロロヘキサフェニル−ビスイミダゾール；フェロセニウム化合物又はチタノセン類、例えば、ジシクロペンタジエニル−ビス（２，６−ジフルオロ−３−ピロロ−フェニル）チタン；例えば、英国特許第２，３３９，５７１明細書に記載されるようなＯ−アシルオキシムエステル化合物との混合物を使用することもできる。共同開始剤として、ホウ酸化合物を使用することもできる。
【０１１０】
本発明の青色感光性組成物における光重合開始剤（Ｅ）の含有量は、全固形分の、０．０５〜３０質量％程度が好ましく、０．１〜２０質量％であることがさらに好ましく、０．２〜１０質量％であることがより好ましい。
【０１１１】
本発明の青色感光性組成物は、増感剤を含有することも好ましい。本発明において増感剤は、増感色素や光重合開始剤の活性放射線に対する感度を一層向上させる、あるいは酸素による光重合性化合物の重合阻害を抑制する等の作用を有する。
【０１１２】
この様な増感剤の例としては、例えばＭ．Ｒ．Ｓａｎｄｅｒら著「Ｊｏｕｒｎａｌ  ｏｆ  Ｐｏｌｙｍｅｒ  Ｓｏｃｉｅｔｙ」第１０巻３１７３頁（１９７２）、特公昭４４−２０１８９号公報、特開昭５１−８２１０２号公報、特開昭５２−１３４６９２号公報、特開昭５９−１３８２０５号公報、特開昭６０−８４３０５号公報、特開昭６２−１８５３７号公報、特開昭６４−３３１０４号公報、Ｒｅｓｅａｒｃｈ  Ｄｉｓｃｌｏｓｕｒｅ  ３３８２５号記載の化合物等が挙げられ、具体的には、トリエタノールアミン、ｐ−ジメチルアミノ安息香酸エチルエステル、ｐ−ホルミルジメチルアニリン、ｐ−メチルチオジメチルアニリン等が挙げられる。
【０１１３】
増感剤の別の例としてはチオール及びスルフィド類、例えば、特開昭５３−７０２号公報、特公昭５５−５００８０６号公報、特開平５−１４２７７２号公報記載のチオール化合物、特開昭５６−７５６４３号公報のジスルフィド化合物等が挙げられ、具体的には、２−メルカプトベンゾチアゾール、２−メルカプトベンゾオキサゾール、２−メルカプトベンゾイミダゾール、Ｎ−フェニルメルカプトベンゾイミダゾール、２−メルカプト−４（３Ｈ）−キナゾリン、β−メルカプトナフタレン、ブタンジオールビス（３−メルカプトブチレート）、ブタンジオールビス（３−メルカプトプロピオネート）、エチレングリコールビス（３−メルカプトブチレート）、ペンタエリスリトールテトラキス（３−メルカプトブチレート）、等が挙げられる。
【０１１４】
また別の例としては、アミノ酸化合物（例、Ｎ−フェニルグリシン等）、特公昭４８−４２９６５号公報記載の有機金属化合物（例、トリブチル錫アセテート等）、特公昭５５−３４４１４号公報記載の水素供与体、特開平６−３０８７２７号公報記載のイオウ化合物（例、トリチアン等）、チオキサントン化合物（２，４−ジメチルチオキサントン、２，４−ジエチルチオキサントン、１−クロロ−４−プロポキシチオキサントン等）等が挙げられる。
【０１１５】
増感剤の含有量は、重合成長速度と連鎖移動のバランスによる硬化速度の向上の観点から、青色感光性組成物の全固形分の質量に対し、０．１〜３０質量％の範囲が好ましく、１〜２５質量％の範囲がより好ましく、０．５〜２０質量％の範囲が更に好ましい。
【０１１６】
さらに、本発明の青色感光性組成物には、必要によって、上述の成分以外の成分を含有することができる。
以下に、本発明の青色感光性組成物に含んでもよいその他の成分を説明する。
【０１１７】
＜有機溶剤＞
本発明の青色感光性組成物は、青色感光性組成物に含まれる各成分と共に有機溶剤を用いて好適に調製することができる。
【０１１８】
有機溶剤としては、エステル類、例えば酢酸エチル、酢酸−ｎ−ブチル、酢酸イソブチル、ギ酸アミル、酢酸イソアミル、酢酸イソブチル、プロピオン酸ブチル、酪酸イソプロピル、酪酸エチル、酪酸ブチル、アルキルエステル類、乳酸メチル、乳酸エチル、オキシ酢酸メチル、オキシ酢酸エチル、オキシ酢酸ブチル、メトキシ酢酸メチル、メトキシ酢酸エチル、メトキシ酢酸ブチル、エトキシ酢酸メチル、エトキシ酢酸エチル、並びに、３−オキシプロピオン酸メチル及び３−オキシプロピオン酸エチルなどの３−オキシプロピオン酸アルキルエステル類（例えば、３−メトキシプロピオン酸メチル、３−メトキシプロピオン酸エチル、３−エトキシプロピオン酸メチル、３−エトキシプロピオン酸エチル）、並びに、２−オキシプロピオン酸メチル、２−オキシプロピオン酸エチル、及び２−オキシプロピオン酸プロピルなどの２−オキシプロピオン酸アルキルエステル類（例えば、２−メトキシプロピオン酸メチル、２−メトキシプロピオン酸エチル、２−メトキシプロピオン酸プロピル、２−エトキシプロピオン酸メチル、２−エトキシプロピオン酸エチル、２−オキシ−２−メチルプロピオン酸メチル、２−オキシ−２−メチルプロピオン酸エチル、２−メトキシ−２−メチルプロピオン酸メチル、２−エトキシ−２−メチルプロピオン酸エチル）、並びに、ピルビン酸メチル、ピルビン酸エチル、ピルビン酸プロピル、アセト酢酸メチル、アセト酢酸エチル、２−オキソブタン酸メチル、２−オキソブタン酸エチル等；
【０１１９】
エーテル類、例えばジエチレングリコールジメチルエーテル、テトラヒドロフラン、エチレングリコールモノメチルエーテル、エチレングリコールモノエチルエーテル、メチルセロソルブアセテート、エチルセロソルブアセテート、ジエチレングリコールモノメチルエーテル、ジエチレングリコールモノエチルエーテル、ジエチレングリコールモノブチルエーテル、プロピレングリコールモノメチルエーテルアセテート、プロピレングリコールモノエチルエーテルアセテート、プロピレングリコールプロピルエーテルアセテート等；
【０１２０】
ケトン類、例えばメチルエチルケトン、シクロヘキサノン、２−ヘプタノン、３−ヘプタノン等；
【０１２１】
芳香族炭化水素類、例えばトルエン、キシレン；等が挙げられる。
【０１２２】
これらのうち、３−エトキシプロピオン酸メチル、３−エトキシプロピオン酸エチル、エチルセロソルブアセテート、乳酸エチル、ジエチレングリコールジメチルエーテル、酢酸ブチル、３−メトキシプロピオン酸メチル、２−ヘプタノン、シクロヘキサノン、エチルカルビトールアセテート、ブチルカルビトールアセテート、プロピレングリコールモノメチルエーテルアセテート等が好適である。
溶剤は、単独で用いてもよいし、２種以上を組み合わせて用いてもよい。
【０１２３】
＜その他の添加剤＞
本発明の青色感光性組成物には、さらに必要に応じて、紫外線吸収剤、熱重合開始剤、界面活性剤、現像促進剤、熱重合防止剤、充填剤、分散剤、凝集防止剤、酸化防止剤などの各種添加物を含有することができる。
【０１２４】
＜紫外線吸収剤＞
紫外線吸収剤としては、主骨格がヒドロキシベンゾフェノン系、ベンゾトリアゾール系、シアノアクリレート系、トリアジン系、ジエノエート系である化合物の誘導体が好ましい。更に側鎖にこれら紫外線吸収剤の残基を含有するビニルポリマーなどの重合体でもよい。
【０１２５】
具体的には、２，４−ジヒドロキシベンゾフェノン、２，２’，４，４’−テトラヒドロキシベンゾフェノン、２−ヒドロキシ−４−メトキシベンゾフェノン、２−ヒドロキシ−４−メトキシベンゾフェノン−５−スルホン酸、２−ヒドロキシ−４−ｎ−オクトキシベンゾフェノン、２−ヒドロキシ−４−ｎ−ドデシロキシベンゾフェノン、２−ヒドロキシ−４−ｎ−ベンジロキシベンゾフェノン、２，２’−ジヒドロキシ−４，４’−ジメトキシベンゾフェノン、２，２’−ジヒドロキシ−４，４’−ジエトキシベンゾフェノン、２，２’−ジヒドロキシ−４，４’−ジプロポキシベンゾフェノン、２，２’−ジヒドロキシ−４，４’−ジブトキシベンゾフェノン、２，２’−ジヒドロキシ−４−メトキシ−４’−プロポキシベンゾフェノン、２，２’−ジヒドロキシ−４−メトキシ−４’−ブトキシベンゾフェノン、２，３，４−トリヒドロキシベンゾフェノン、２−（２−ヒドロキシ−５−ｔ−メチルフェニル）  ベンゾトリアゾール、２−（２−ヒドロキシ−５−ｔ−オクチルフェニル）ベンゾトリアゾール、２−（２−ヒドロキシ−３，５−ジ−ｔ−ブチルフェニル）ベンゾトリアゾール、エチル−２−シアノ−３，３−ジフェニルアクリレート、２−エチルヘキシル−２−シアノ−３，３−ジフェニルアクリレート、２−（２−ヒドロキシ−４−ヘキシルオキシフェニル）−４，６−ジフェニルトリアジン、オクチル−５−Ｎ，Ｎ−ジエチルアミノ−２−フェニルスルホニル−２，４−ペンタジエノエート、２−ヒドロキシ−４−（２−アクリロキシエトキシ）ベンゾフェノンの（共）重合体、２−（２’−ヒドロキシ−５’−メタクリロキシエチルフェニル）−２Ｈ−ベンゾトリアゾールの（共）重合体などが挙げられる。これらの有機系紫外線吸収剤は２種以上併用してもよい。
【０１２６】
＜熱重合開始剤＞
本発明の青色感光性組成物には、熱重合開始剤を含有させることも有効である。熱重合開始剤としては、例えば、各種のアゾ系化合物、過酸化物系化合物が挙げられ、前記アゾ系化合物としては、アゾビス系化合物を挙げることができ、前記過酸化物系化合物としては、ケトンパーオキサイド、パーオキシケタール、ハイドロパーオキサイド、ジアルキルパーオキサイド、ジアシルパーオキサイド、パーオキシエステル、パーオキシジカーボネートなどを挙げることができる。
【０１２７】
＜界面活性剤＞
本発明の青色感光性組成物には、塗布性を改良する観点から、各種の界面活性剤を用いて構成することが好ましい。界面活性剤により、塗布液としたときの液特性（特に流動性）を改善でき、塗布厚の均一性や省液性を改善することができる。すなわち、基板と塗布液との界面張力を低下させて基板への濡れ性が改善され、基板への塗布性が向上するので、少量の液量で数μｍ程度の薄膜を形成した場合であっても、厚みムラの小さい均一厚の膜形成が可能である点で有効である。また、液切れを起こしやすいスリット塗布においても効果的である。
【０１２８】
界面活性剤としては、ノニオン系、カチオン系、アニオン系の各種界面活性剤を使用できる。中でも、ノニオン系界面活性剤でパーフルオロアルキル基を有するフッ素系界面活性剤が好ましい。
【０１２９】
フッ素系界面活性剤のフッ素含有率は３〜４０質量％が好適であり、より好ましくは５〜３０質量％であり、特に好ましくは７〜２５質量％である。フッ素含有率が前記範囲内であると、塗布厚均一性や省液性の点で効果的であり、組成物中への溶解性も良好である。
【０１３０】
フッ素系界面活性剤としては、例えば、メガファックＦ１７１、同Ｆ１７２、同Ｆ１７３、同Ｆ１７７、同Ｆ１４１、同Ｆ１４２、同Ｆ１４３、同Ｆ１４４、同Ｒ３０、同Ｆ４３７（以上、ＤＩＣ（株）製）、フロラードＦＣ４３０、同ＦＣ４３１、同ＦＣ１７１（以上、住友スリーエム（株）製）、サーフロンＳ−３８２、同ＳＣ−１０１、同ＳＣ−１０３、同ＳＣ−１０４、同ＳＣ−１０５、同ＳＣ１０６８、同ＳＣ−３８１、同ＳＣ−３８３、同Ｓ３９３、同ＫＨ−４０（以上、旭硝子（株）製）等が挙げられる。
【０１３１】
フッ素系以外の界面活性剤の例としては、フタロシアニン誘導体（市販品ＥＦＫＡ−７４５（森下産業社製））、オルガノシロキサンポリマーＫＰ３４１（信越化学工業社製）、（メタ）アクリル酸系（共）重合体ポリフローＮｏ．７５、Ｎｏ．９０、Ｎｏ．９５（共栄社油脂化学工業社製）、Ｗ００１（裕商社製）等のカチオン系界面活性剤；ポリオキシエチレンラウリルエーテル、ポリオキシエチレンステアリルエーテル、ポリオキシエチレンオレイルエーテル、ポリオキシエチレンオクチルフェニルエーテル、ポリオキシエチレンノニルフェニルエーテル、ポリエチレングリコールジラウレート、ポリエチレングリコールジステアレート、ソルビタン脂肪酸エステル（ＢＡＳＦ社製  プルロニックＬ１０、Ｌ３１、Ｌ６１、Ｌ６２、１０Ｒ５、１７Ｒ２、２５Ｒ２、テトロニック３０４、７０１、７０４、９０１、９０４、１５０Ｒ１等のノニオン系界面活性剤；Ｗ００４、Ｗ００５、Ｗ０１７（裕商社製）等のアニオン系界面活性剤；が挙げられる。
【０１３２】
界面活性剤の添加量は、顔料分散組成物または青色感光性組成物の全質量に対して、０．００１〜２．０質量％が好ましく、より好ましくは０．００５〜１．０質量％である。
【０１３３】
＜現像促進剤＞
また、未硬化部のアルカリ溶解性を促進し、青色感光性組成物の現像性の更なる向上を図る場合には、青色感光性組成物に有機カルボン酸、好ましくは分子量１０００以下の低分子量有機カルボン酸の添加を行なうことができる。具体的には、例えば、ギ酸、酢酸、プロピオン酸、酪酸、吉草酸、ピバル酸、カプロン酸、ジエチル酢酸、エナント酸、カプリル酸等の脂肪族モノカルボン酸；シュウ酸、マロン酸、コハク酸、グルタル酸、アジピン酸、ピメリン酸、スベリン酸、アゼライン酸、セバシン酸、ブラシル酸、メチルマロン酸、エチルマロン酸、ジメチルマロン酸、メチルコハク酸、テトラメチルコハク酸、シトラコン酸等の脂肪族ジカルボン酸；トリカルバリル酸、アコニット酸、カンホロン酸等の脂肪族トリカルボン酸；安息香酸、トルイル酸、クミン酸、ヘメリト酸、メシチレン酸等の芳香族モノカルボン酸；フタル酸、イソフタル酸、テレフタル酸、トリメリト酸、トリメシン酸、メロファン酸、ピロメリト酸等の芳香族ポリカルボン酸；フェニル酢酸、ヒドロアトロパ酸、ヒドロケイ皮酸、マンデル酸、フェニルコハク酸、アトロパ酸、ケイ皮酸、ケイ皮酸メチル、ケイ皮酸ベンジル、シンナミリデン酢酸、クマル酸、ウンベル酸等のその他のカルボン酸が挙げられる。
【０１３４】
＜熱重合防止剤＞
本発明の青色感光性組成物には、さらに熱重合防止剤を加えておくことが好ましく、例えば、ハイドロキノン、ｐ−メトキシフェノール、ジ−ｔ−ブチル−ｐ−クレゾール、ピロガロール、ｔ−ブチルカテコール、ベンゾキノン、４，４’−チオビス（３−メチル−６−ｔ−ブチルフェノール）、２，２’−メチレンビス（４−メチル−６−ｔ−ブチルフェノール）、２−メルカプトベンゾイミダゾール等が有用である。
【０１３５】
＜分散剤、充填剤、凝集防止剤＞
上記以外に、青色感光性組成物には、ＥＦＫＡ−４６、ＥＦＫＡ−４７、ＥＦＫＡ−４７ＥＡ、ＥＦＫＡポリマー１００、ＥＦＫＡポリマー４００、ＥＦＫＡポリマー４０１、ＥＦＫＡポリマー４５０（以上森下産業社製）、ディスパースエイド６、ディスパースエイド８、ディスパースエイド１５、ディスパースエイド９１００（サンノプコ社製）等の高分子分散剤；
ソルスパース３０００、５０００、９０００、１２０００、１３２４０、１３９４０、１７０００、２４０００、２６０００、２８０００などの各種ソルスパース分散剤（ゼネカ社製）；
ガラス、アルミナ等の充填剤；及びポリアクリル酸ナトリウム等の凝集防止剤；ヒンダードアミン、ヒンダードフェノール等の酸化防止剤；を添加してもよい。
【０１３６】
本発明の青色感光性組成物は、既述の本発明の特定着色剤（Ａ）、特定着色剤（Ｂ）、アルカリ可溶性バインダー（Ｃ）、重合性化合物（Ｄ）、及び光重合開始剤（Ｅ）を（好ましくは有機溶剤と共に）含有させ、これに必要に応じて界面活性剤等その他の添加剤を混合することによって調製することができる。
【０１３７】
＜カラーフィルタ及びその製造方法＞
本発明のカラーフィルタの製造方法は、既述の本発明の青色感光性組成物を基板上に付与して青色感光性組成物層（着色層）を形成する工程と、前記青色感光性組成物層（着色層）をパターン状に露光した後、未硬化部を現像液で現像除去して着色パターンを形成する工程と、を含むことを特徴とする。
即ち、本発明の青色感光性組成物をガラスなどの基板上に、直接又は他の層を介して、例えば、回転塗布、スリット塗布、流延塗布、ロール塗布、インクジェット塗付等の方法により付与して着色層を形成し、形成された着色層に、所定のマスクパターンを介して露光する等の方法により露光し、露光後に未硬化部を現像液で現像除去することにより各色（例えば３色あるいは４色）の着色パターン（例えば着色画素）を形成することによって、最も好適にカラーフィルタを作製することができる。
これにより、液晶表示装置、有機ＥＬ表示装置、固体撮像素子等に用いられるカラーフィルタをプロセス上の困難性が少なく、高品質でかつ低コストに作製することができる。
この際、露光に用いる放射線としては、特にｇ線、ｈ線、ｉ線、ｊ線等の紫外線が好ましい。
【０１３８】
また、露光においては、一般のプロキシミティ露光方式のほか、レーザー光源を用いた露光方式も好適に使用できる。レーザー露光方式では、光源として紫外光レーザーを用いる。レーザーは英語のＬｉｇｈｔ  Ａｍｐｌｉｆｉｃａｔｉｏｎ  ｂｙ  Ｓｔｉｍｕｌａｔｅｄ  Ｅｍｉｓｓｉｏｎ  ｏｆ  Ｒａｄｉａｔｉｏｎ（誘導放出により光の増幅）の頭文字である。反転分布をもった物質中でおきる誘導放出の現象を利用し、光波の増幅、発振によって干渉性と指向性が一層強い単色光を作り出す発振器および増幅器、励起媒体として結晶、ガラス、液体、色素、気体などがあり、これらの媒質から固体レーザー、液体レーザー、気体レーザー、半導体レーザーなどの公知の紫外光に発振波長を有するレーザーを用いることができる。その中でも、レーザーの出力および発振波長の観点から、固体レーザー、ガスレーザーが好ましい。
【０１３９】
本発明に用いることのできる波長としては、３００ｎｍ〜３８０ｎｍの範囲である波長の範囲の紫外光レーザーが好ましく、さらに好ましくは３００ｎｍ〜３６０ｎｍの範囲の波長である紫外光レーザーがレジストの感光波長に合致しているという点で好ましい。
【０１４０】
具体的には、特に出力が大きく、比較的安価な固体レーザーのＮｄ：ＹＡＧレーザーの第三高調波（３５５ｎｍ）や、エキシマレーザーのＸｅＣｌ（３０８ｎｍ）、ＸｅＦ（３５３ｎｍ）を好適に用いることができる。
被露光物（パターン）の露光量としては、１ｍＪ／ｃｍ２〜１００ｍＪ／ｃｍ２の範囲であり、１ｍＪ／ｃｍ２〜５０ｍＪ／ｃｍ２の範囲がより好ましい。露光量がこの範囲であると、パターン形成の生産性の点で好ましい。
【０１４１】
本発明に使用可能な露光装置としては、特に制限はないが市販されているものとしては、ＬＥ５５６５Ａ（日立ハイテクノロジーズ社製）、Ｃａｌｌｉｓｔｏ（ブイテクノロジー株式会社製）やＥＧＩＳ（ブイテクノロジー株式会社製）やＤＦ２２００Ｇ（大日本スクリーン株式会社製）などが使用可能である。また上記以外の装置も好適に用いられる。
【０１４２】
また、発光ダイオード（ＬＥＤ）及びレーザーダイオード（ＬＤ）を活性放射線源として用いることが可能である。特に、紫外線源を要する場合、紫外ＬＥＤ及び紫外ＬＤを使用することができる。例えば、日亜化学（株）は、主放出スペクトルが３６５ｎｍと４２０ｎｍとの間の波長を有する紫色ＬＥＤを上市している。更に一層短い波長が必要とされる場合、米国特許番号第６，０８４，２５０号明細書は、３００ｎｍと３７０ｎｍとの間に中心付けされた活性放射線を放出し得るＬＥＤを開示している。また、他の紫外ＬＥＤも、入手可能であり、異なる紫外線帯域の放射を照射することができる。本発明で特に好ましい活性放射線源は、ＵＶ−ＬＥＤであり、特に好ましくは、３４０〜３７０ｍにピーク波長を有するＵＶ−ＬＥＤである。
【０１４３】
紫外光レーザーは平行度が良好なので、露光の際にマスクを使用せずとも、パターン状に露光ができる。しかし、マスクを用いてパターンを露光した場合、さらにパターンの直線性が高くなるのでより好ましい。
【０１４４】
基板上に付与（好ましくは塗布）された本発明の青色感光性組成物による着色層の乾燥（プリベーク）は、ホットプレート、オーブン等を用いて５０〜１４０℃の温度範囲で１０〜３００秒の条件にて行なうことができる。
【０１４５】
現像では、露光後の未硬化部を現像液に溶出させ、硬化部のみを残存させる。現像温度としては、通常２０〜３０℃であり、現像時間としては２０〜９０秒である。
現像液としては、未硬化部における青色感光性組成物の着色層を溶解する一方、硬化部を溶解しないものであれば、いずれのものも用いることができる。具体的には、種々の有機溶剤の組合せやアルカリ性の水溶液を用いることができる。
【０１４６】
前記有機溶剤としては、本発明の顔料分散組成物又は青色感光性組成物を調製する際に使用できる既述の溶剤として列挙したものが挙げられる。
【０１４７】
前記アルカリ性の水溶液としては、例えば、水酸化ナトリウム、水酸化カリウム、炭酸ナトリウム、炭酸水素ナトリウム、硅酸ナトリウム、メタ硅酸ナトリウム、アンモニア水、エチルアミン、ジエチルアミン、ジメチルエタノールアミン、テトラメチルアンモニウムヒドロキシド、テトラエチルアンモニウムヒドロキシド、コリン、ピロール、ピペリジン、１，８−ジアザビシクロ−［５，４，０］−７−ウンデセン等のアルカリ性化合物を、濃度が０．００１〜１０質量％、好ましくは０．０１〜１質量％となるように溶解したアルカリ性水溶液が挙げられる。
なお、アルカリ性水溶液を現像液として使用した場合には、一般に現像後に水で洗浄（リンス）が行なわれる。
【０１４８】
現像後は、余剰の現像液を洗浄除去し、乾燥を施した後、一般に１００〜２５０℃の温度で加熱処理（ポストベーク）が施される。
ポストベークは、硬化を完全なものとするための現像後の加熱であり、通常約２００℃〜２５０℃の加熱（ハードベーク）を行なう。このポストベーク処理は、現像後の着色層を、上記条件になるようにホットプレートやコンベクションオーブン（熱風循環式乾燥機）、高周波加熱機等の加熱手段を用いて、連続式あるいはバッチ式で行なうことができる。
【０１４９】
以上の操作を所望の色相数に合わせて、各色毎に順次繰り返し行なうことにより、複数色の着色された着色層が形成されてなるカラーフィルタを作製することができる。
【０１５０】
本発明の青色感光性組成物を基板上に付与して着色層を形成する場合、着色層の乾燥厚みとしては、一般に０．３μｍ〜５．０μｍであり、好ましくは０．５μｍ〜３．５μｍであり、最も望ましくは１．０μｍ〜２．５μｍである。
【０１５１】
基板としては、例えば、液晶表示装置等に用いられる無アルカリガラス、ソーダガラス、パイレックス（登録商標）ガラス、石英ガラス、及びこれらに透明導電膜を付着させたものや、固体撮像素子等に用いられる光電変換素子基板、例えばシリコン基板等、並びにプラスチック基板が挙げられる。これらの基板上には、各画素を隔離するブラックストライプが形成されていてもよい。
【０１５２】
プラスチック基板には、その表面にガスバリヤー層及び／又は耐溶剤性層を有していることが好ましい。
基板上に他の層を介して青色感光性組成物を付与する場合の、他の層としては、ガスバリヤー層、耐溶剤性層、などが挙げられる。
【０１５３】
＜液晶表示装置、有機ＥＬ表示装置＞
本発明のカラーフィルタは、特に、液晶表示装置、および有機ＥＬ表示装置用のカラーフィルタとして好適である。このようなカラーフィルタを備えた液晶表示装置および有機ＥＬ表示装置は、高品位の画像を表示することができる。
【０１５４】
表示装置の定義や各表示装置の説明は、例えば「電子ディスプレイデバイス（佐々木  昭夫著、（株）工業調査会  １９９０年発行）」、「ディスプレイデバイス（伊吹  順章著、産業図書（株）平成元年発行）」などに記載されている。また、液晶表示装置については、例えば「次世代液晶ディスプレイ技術（内田  龍男編集、（株）工業調査会  １９９４年発行）」に記載されている。本発明が適用できる液晶表示装置、に特に制限はなく、例えば、上記の「次世代液晶ディスプレイ技術」に記載されている色々な方式の液晶表示装置に適用できる。
【０１５５】
本発明のカラーフィルタは、中でも特に、カラーＴＦＴ方式の液晶表示装置に対して有効である。カラーＴＦＴ方式の液晶表示装置については、例えば「カラーＴＦＴ液晶ディスプレイ（共立出版（株）１９９６年発行）」に記載されている。更に、本発明はＩＰＳなどの横電界駆動方式、ＭＶＡなどの画素分割方式などの視野角が拡大された液晶表示装置や、ＳＴＮ、ＴＮ、ＶＡ、ＯＣＳ、ＦＦＳ、及びＲ−ＯＣＢ等にも適用できる。
【０１５６】
また、本発明のカラーフィルタは、明るく高精細なＣＯＡ（Ｃｏｌｏｒ−ｆｉｌｔｅｒ
Ｏｎ  Ａｒｒａｙ）方式にも供することが可能である。ＣＯＡ方式の液晶表示装置にあっては、カラーフィルタ層に対する要求特性は前述のような通常の要求特性に加え、層間絶縁膜に対する要求特性、即ち低誘電率及び剥離液耐性が必要である。本発明のカラーフィルタは、紫外光レーザーによる露光方法に加え、本発明が規定する画素の色相や膜厚を選択することによって、露光光である紫外光レーザーの透過性を高めるものと考えられる。これによって、着色画素の硬化性が向上し、欠けや剥がれ、ヨレのない画素を形成できるので、ＴＦＴ基板上に直接または間接的に設けた着色層の特に剥離液耐性が向上し、ＣＯＡ方式の液晶表示装置に有用である。低誘電率の要求特性を満足するためには、カラーフィルタ層の上に樹脂被膜を設けてもよい。
【０１５７】
さらにＣＯＡ方式により形成される着色層には、着色層上に配置されるＩＴＯ電極と着色層の下方の駆動用基板の端子とを導通させるために、一辺の長さが１〜１５μｍ程度の矩形のスルーホールあるいはコの字型の窪み等の導通路を形成する必要であり、導通路の寸法（即ち、一辺の長さ）を特に５μｍ以下にすることが好ましいが、本発明を用いることにより、５μｍ以下の導通路を形成することも可能である。
これらの画像表示方式については、例えば、「ＥＬ、ＰＤＰ、ＬＣＤディスプレイ−技術と市場の最新動向−（東レリサーチセンター調査研究部門  ２００１年発行）」の４３ページなどに記載されている。
【０１５８】
本発明の液晶表示装置、および有機ＥＬ表示装置は、本発明のカラーフィルタ以外に、電極基板、偏光フィルム、位相差フィルム、バックライト、スペーサ、視野角保障フィルムなどさまざまな部材から構成される。本発明のカラーフィルタは、これらの公知の部材で構成される液晶表示装置および有機ＥＬ表示装置に適用することができる。
これらの部材については、例えば、「’９４液晶ディスプレイ周辺材料・ケミカルズの市場（島  健太郎  （株）シーエムシー  １９９４年発行）」、「２００３液晶関連市場の現状と将来展望（下巻）（表  良吉（株）富士キメラ総研  ２００３年発行）」に記載されている。
【０１５９】
バックライトに関しては、ＳＩＤ  ｍｅｅｔｉｎｇ  Ｄｉｇｅｓｔ  １３８０（２００５）（Ａ．Ｋｏｎｎｏ  ｅｔ．ａｌ）や、月刊ディスプレイ  ２００５年１２月号の１８〜２４ページ（島  康裕）、同２５〜３０ページ（八木  隆明）などに記載されている。
【０１６０】
本発明のカラーフィルタを液晶表示装置に用いると、バックライトとして冷陰極管の三波長管や赤、緑、青のＬＥＤ光源（ＲＧＢ−ＬＥＤ）と組み合わせたときに高いコントラストを実現できるが、特に本発明の青色感光性組成物を用いて得られた青色画素を有するカラーフィルタは、４５０ｎｍ近辺と５５０ｎｍ近辺の波長に発光スペクトルを有するＬＥＤ光源をバックライトとする場合に好ましい色相が得られ、高い色再現性が得られる。
特に好ましいバックライトとしては、４３０ｎｍ〜４７０ｎｍの範囲内に発光強度のピーク波長を有するＬＥＤ光源である。
本発明の青色感光性組成物を用いて得られた青色画素を有するカラーフィルタと、４３０ｎｍ〜４７０ｎｍの範囲内に発光強度のピーク波長を有するＬＥＤバックライトとを備える液晶表示装置で良好な画像を提供することができる。
【０１６１】
また、本発明の青色感光性組成物を用いて得られた青色画素を有するカラーフィルタと４３０ｎｍ〜４７０ｎｍの範囲内に発光強度のピーク波長を有する蛍光体を有する有機ＥＬ表示装置は、輝度が高く、色再現性の良好な表示装置を提供することができる。
【実施例】
【０１６２】
以下、本発明を実施例により更に具体的に説明するが、以下の実施例に限定されるものではない。なお、特に断りのない限り、「％」「部」は質量基準である。
【０１６３】
＜顔料分散液（Ａ１）の調製＞
顔料粉体Ｃ．Ｉ．ピグメントブルー１５：６を用いて、下記組成の顔料分散液（Ａ１）を調整した。
（組成）
顔料粉体Ｃ．Ｉ．ピグメントブルー１５：６(ＤＩＣ社製  Ｆａｓｔｏｇｅｎ  Ｂｌｕｅ  ＥＰ−７Ｓ)    １２．８ｇ
分散剤：アクリル系顔料分散剤(ビックケミー社製  Ｄｉｓｐｅｒｂｙｋ−１６１)    ７．２ｇ
プロピレングリコールモノメチルエーテルアセテート              ８０．０ｇ
上記組成をモーターミルＭ−５０（商品名、アイガー・ジャパン社製）で、直径０．５ｍｍのジルコニアビーズを用い、２０００ｒｐｍで１時間、次いで直径０．１ｍｍのジルコニアビーズを用い、２０００ｒｐｍで４時間分散し、顔料分散液（Ａ１）を得た。
得られた顔料分散液（Ａ１）の最大吸収ピーク波長は６１０ｎｍであった。
【０１６４】
＜ＰＹ１３８の顔料分散液の調製＞
顔料粉体ＰＹ１３８を用いて、下記組成のＰＹ１３８の顔料分散液を調整した。
（組成）
顔料粉体ＰＹ１３８(ＢＡＳＦ社 Ｐａｌｉｏｔｏｌ  ＹｅｌｌｏｗＤ  ０９６０)    １２．０ｇ
分散剤：商品名  Ｄｉｓｐｅｒｂｙｋ  ２１５５（ビックケミー社製）    ６．０ｇ
プロピレングリコールモノメチルエーテルアセテート    ３２．０ｇ
上記組成をモーターミルＭ−５０（商品名、アイガー・ジャパン社製）で、直径０．５ｍｍのジルコニアビーズを用い、２０００ｒｐｍで１時間、次いで直径０．１ｍｍのジルコニアビーズを用い、２０００ｒｐｍで４時間分散し、ＰＹ１３８の顔料分散液を得た。  得られたＰＹ１３８の顔料分散液の最大吸収ピーク波長は４３０ｎｍ、４５０ｎｍにおける吸光度は０．７５であった。
【０１６５】
＜ＰＹ１５０の顔料分散液の調製＞
顔料粉体ＰＹ１５０を用い、下記組成のＰＹ１５０の顔料分散液を調整した。
（組成）
顔料粉体ＰＹ１５０（ＬＡＮＸＥＳＳ社製  Ｅ４ＧＮ）    １２．０ｇ
分散剤：商品名  Ｄｉｓｐｅｒｂｙｋ  ２１５５（ビックケミー社製）    ６．０ｇ
プロピレングリコールモノメチルエーテルアセテート    ３２．０ｇ
上記組成をモーターミルＭ−５０（商品名、アイガー・ジャパン社製）で、直径０．５ｍｍのジルコニアビーズを用い、２０００ｒｐｍで１時間、次いで直径０．１ｍｍのジルコニアビーズを用い、２０００ｒｐｍで４時間分散し、ＰＹ１５０の顔料分散液を得た。  得られたＰＹ１５０の顔料分散液の最大吸収ピーク波長は４５５ｎｍ、４５０ｎｍにおける吸光度は０．９４であった。
【０１６６】
〔実施例１〕
＜青色感光性組成物１の調製＞
下記組成に記載の成分を混合して、青色感光性組成物１を調製した。
（組成）
・青色着色剤：顔料分散液（Ａ１）                    ４０．２部
・着色剤：（Ｂ１）                                    ４．１部
・重合性化合物：（Ｃ１）                          １０２．８部
・アルカリ溶解性バインダー：（Ｄ１）              ２０９．８部
（固形分に換算して  ８３．８部）
・光重合開始剤：（Ｅ１）                            ２０．６部
・光重合開始助剤：（Ｆ１）                            ３．５部
・有機溶剤：（Ｇ１）                                ８２．７部
・界面活性剤：（Ｈ１）                                ０．０７部
【０１６７】
〔実施例２〜５、比較例１〜３〕
実施例１の青色感光性組成物１の調製において、着色剤（Ｂ１）を表１のように変更し、実施例２〜５、比較例１〜３の各青色感光性組成物を調製した。
【０１６８】
実施例１〜５、比較例１〜３の各青色感光性組成物に用いた各成分は以下の通りである。
着色剤（Ｂ１）〜（Ｂ５）の構造を下記に示す。
【０１６９】
【化６】
0005301596.tif 000007
【０１７０】
・重合性化合物（Ｃ１）：カヤラドＤＰＨＡ（日本化薬（株）製；ジペンタエリスリトールペンタアクリレートとジペンタエリスリトールヘキサアクリレートとの混合物）
・アルカリ可溶性バインダー（Ｄ１）：ベンジルメタクリレート／メタクリル酸（固形分４０．０％、共重合比７０：３０（モル％）、重量平均分子量：３００００、溶剤：プロピレングリコールモノメチルエーテルアセテート）
・光重合開始剤（Ｅ１）：２−（ベンゾイルオキシイミノ）−１−［４−（フェニルチオ）フェニル］−１−オクタノン
・光重合開始助剤（Ｆ１）：４，４’−ビス（ジエチルアミノ）ベンゾフェノン
・有機溶剤（Ｇ１）：プロピレングリコールモノメチルエーテルアセテート
・界面活性剤（Ｈ１）：メガファックＦ７８１−Ｆ（ＤＩＣ（株）製）
【０１７１】
＜塗布膜の形成＞
得られた各青色感光性組成物を、ガラス（＃１７３７；コーニング社製）上に、スピンコート法で塗布した後、８０℃、２分間で揮発成分を揮発させて塗布膜１を形成した。冷却後、この塗布膜１にｉ線〔波長３６５ｎｍ〕を照射して露光した。ｉ線の光源には超高圧水銀ランプを用い、平行光としてから照射した。照射光量は５０ｍＪ／ｃｍ２とした。次いで、２３０℃で２０分間のポストベークを行ない、膜厚２μｍの青色感光性組成物層を形成した基板を得た。
【０１７２】
＜色度の評価＞
上記で得られた青色感光性組成物層を形成した基板の各々について、下記の方法により評価した。
光源にＬＥＤバックライト（ＴＨ−Ｌ４２Ｄ２モデル採用品、Ｐａｎａｓｏｎｉｃ(株)製）を使用し、オリンパス（株）製の顕微分光測定装置ＯＳＰ−ＳＰ２００を用いて測定し、ＣＩＥ色度図におけるｘ、ｙをＨＤＴＶ規格の青色目標色度に調整した際の輝度をＹ値で評価した。ＨＤＴＶ規格の青色目標色度は、ｘ＝０．１５、ｙ＝０．０６である。ｘ、ｙがこの青色目標色度であるとき、Ｙが高いほど液晶表示装置として高い輝度を示し、良好な性能を示す。
【０１７３】
評価結果を下記の表１に示す。なお、比較例３の青色感光性組成物では目標の青色目標色度が得られなかった。
【０１７４】
【表１】
0005301596.tif 000008
【０１７５】
表１から、本発明の青色感光性組成物から得られた着色層は、ＣＩＥ色度図におけるｘ、及びｙをＨＤＴＶ規格の青色目標色度に調整した際のＹ値が高く、輝度の高いことがわかる。